"一般式1:式1中、R1、R2は、それぞれ独立に、l炭素数1~4のフルオロアルキル基である。R3は水素原子、炭素数1~4のアルキル基、ハロゲン原子または炭素数1~4のフルオロアルキル基である。R4、R5は、それぞれ独立に、水素原子、炭素数1~4のアルキル基またはハロゲン原子である。R6は単結合、炭素数1~12の直鎖状、分岐状もしくは環状の2価の炭化水素基、またはこれらの組み合わせである2価の炭化水素基であり、エーテル結合、エステル結合、アミド結合またはウレタン結合を有していてもよく、R6に含まれる炭素原子の一部が珪素で置換されていてもよく、水素原子の一部または全部がフッ素原子または水酸基で置換されていてもよい。また、R3とR4またはR5とR6は、結合して環を形成してもよく、炭素数3~12の単環式、二環式または多環式の構造を含んでもよい。CとAは共有結合またはイオン結合で結合し、Aは水素原子または陽イオンである。で表される含フッ素重合性化合物を含む抗菌剤用組成物。一般式2:式2中、R7は水素原子、アルキル基、ハロゲン原子またはトリフルオロメチル基である。R8は単結合、炭素数1~12の直鎖状、分岐状もしくは環状の2価の炭化水素基またはこれらの組み合わせである2価の炭化水素基であり、エーテル結合、エステル結合、アミド結合またはウレタン結合を有していてもよく、R8に含まれる炭素原子の一部が珪素で置換されていてもよく、水素原子の一部または全部がフッ素原子または水酸基で置換されていてもよい。CとAは共有結合またはイオン結合で結合し、Aは水素原子または陽イオンである。で表される含フッ素重合性化合物を含む請求項1に記載の抗菌剤用組成物。一般式3:式3中、R9は単結合、炭素数1~12の直鎖状、分岐状もしくは環状の2価の炭化水素基またはこれらの組み合わせである2価の炭化水素基であり、エーテル結合、エステル結合、アミド結合またはウレタン結合を有していてもよく、R9に含まれる炭素原子の一部が珪素で置換されていてもよく、水素原子の一部または全部がフッ素原子または水酸基で置換されていてもよい。CとAは共有結合またはイオン結合で結合し、Aは水素原子または陽イオンである。で表される含フッ素重合性化合物を含む請求項1に記載の抗菌剤用組成物。一般式4:式4中、R10は単結合、炭素数1~12の直鎖状、分岐状もしくは環状の2価の炭化水素基またはこれらの組み合わせである2価の炭化水素基であり、エーテル結合、エステル結合、アミド結合またはウレタン結合を有していてもよく、R10に含まれる炭素原子の一部が珪素で置換されていてもよく、水素原子の一部または全部がフッ素原子または水酸基で置換されていてもよい。CとAは共有結合またはイオン結合で結合し、Aは水素原子または陽イオンである。で表される含フッ素重合性化合物を含む請求項1に記載の抗菌剤組成物。さらに一般式5:式5中、R11は水素原子、炭素数1~4のアルキル基、ハロゲン原子または炭素数1~4のフルオロアルキル基である。R12、R13は、それぞれ独立に、水素原子、炭素数1~4のアルキル基またはハロゲン原子である。R14は水素原子、ハロゲン原子、または炭素数1~35の直鎖状、分岐状、環状、もしくは直鎖状、分岐状、環状の組み合わせである1価の炭化水素基であり、エーテル結合、エステル結合、アミド結合またはウレタン結合を有していてもよく、R14に含まれる炭素原子の一部が珪素で置換されていてもよく、水素原子の一部または全部がフッ素原子または水酸基で置換されていてもよい。また、R11とR12またはR13とR14は、結合して環を形成してもよく、炭素数3~12の単環式、二環式または多環式の構造を含んでもよい。CとAは共有結合またはイオン結合で結合し、Aは水素原子または陽イオンである。で表される重合性化合物を含む請求項1乃至請求項4のいずれか1項に記載の抗菌剤用組成物。さらに一般式6:式6中、R11は水素原子、炭素数1~4のアルキル基、ハロゲン原子または炭素数1~4のフルオロアルキル基である。R12、R13は、それぞれ独立に、水素原子、炭素数1~4のアルキル基またはハロゲン原子であり、R11とR12またはR13は、結合して環を形成してもよく、炭素数3~12の単環式、二環式または多環式の構造を含んでもよい。R15は水素原子、ハロゲン原子、または炭素数1~35の直鎖状、分岐状、環状、もしくは直鎖状、分岐状、環状の組み合わせである1価の炭化水素基であり、エーテル結合、エステル結合、アミド結合またはウレタン結合を有していてもよく、R15に含まれる炭素原子の一部が珪素で置換されていてもよく、水素原子の一部または全部がフッ素原子または水酸基で置換されていてもよく、R15は、水酸基、メルカプト基、カルボキシル基、アミノ基、エポキシ基、アルケニル基、アルキニル基、アクリロイル基、メタクリロイル基、クロロシリル基、アルコキシシリル基またはヒドロシリル基から選ばれた1種以上の官能基を含む。で表される重合性化合物を含む請求項1乃至請求項5のいずれか1項に記載の抗菌剤用組成物。さらに、イソシアネート基、水酸基、メルカプト基、カルボキシル基、アミノ基、エポキシ基、アルケニル基、アルキニル基、アクリロイル基、メタクリロイル基、クロロシリル基、アルコキシシリル基またはヒドロシリル基から選ばれた1種以上の基を含む架橋剤を含む請求項5または請求項6に記載の抗菌剤用組成物。請求項1乃至請求項7のいずれか1項に記載の抗菌剤組成物を重合反応または架橋反応させることで得られた抗菌性樹脂。請求項1乃至請求項7のいずれか1項に記載の抗菌剤用組成物を基材表面に塗布または付着させることを特徴とする基材の表面処理方法。一般式5:式5中、R11は水素原子、炭素数1~4のアルキル基、ハロゲン原子または炭素数1~4のフルオロアルキル基である。R12、R13は、それぞれ独立に、水素原子、炭素数1~4のアルキル基またはハロゲン原子である。R14は水素原子、ハロゲン原子、または炭素数1~35の直鎖状、分岐状、環状、もしくは直鎖状、分岐状、環状の組み合わせである1価の炭化水素基であり、エーテル結合、エステル結合、アミド結合またはウレタン結合を有していてもよく、R14に含まれる炭素原子の一部が珪素で置換されていてもよく、水素原子の一部または全部がフッ素原子または水酸基で置換されていてもよい。また、R11とR12またはR13とR14は、結合して環を形成してもよく、炭素数3~12の単環式、二環式または多環式の構造を含んでもよい。または一般式6:式6中、R11は水素原子、炭素数1~4のアルキル基、ハロゲン原子または炭素数1~4のフルオロアルキル基である。R12、R13は、それぞれ独立に、水素原子、炭素数1~4のアルキル基またはハロゲン原子であり、R11とR12またはR13は、結合して環を形成してもよく、炭素数3~12の単環式、二環式または多環式の構造を含んでもよい。R15は水素原子、ハロゲン原子、または炭素数1~35の直鎖状、分岐状、環状、もしくは直鎖状、分岐状、環状の組み合わせである1価の炭化水素基であり、エーテル結合、エステル結合、アミド結合またはウレタン結合を有していてもよく、R15に含まれる炭素原子の一部が珪素で置換されていてもよく、水素原子の一部または全部がフッ素原子または水酸基で置換されていてもよく、R15は、水酸基、メルカプト基、カルボキシル基、アミノ基、エポキシ基、アルケニル基、アルキニル基、アクリロイル基、メタクリロイル基、クロロシリル基、アルコキシシリル基またはヒドロシリル基から選ばれた架橋剤と反応し得る基を含む。で表される重合性化合物をさらに加えた抗菌剤用組成物を、基材表面に塗布または付着させて皮膜を形成することを特徴とする請求項9に記載の処理方法。さらに、架橋剤を加えた後に、前記皮膜を形成することを特徴とする請求項9または請求項10に記載の方法。前記皮膜を加熱することで、重合または架橋させて硬化膜とすることを特徴とする請求項9乃至請求項11のいずれか1項に記載の方法。前記皮膜を光照射することで、重合または架橋させて硬化膜とすることを特徴とする請求項9または請求項11に記載の方法。請求項9乃至請求項13のいずれか1項に記載の表面処理方法で表面処理することを特徴とする抗菌性部材の作製方法。一般式7:式7中、R16は、炭素数1~12の直鎖状、分岐状もしくは環状の2価の炭化水素基またはこれらの組み合わせである、炭素原子の一部または全部が珪素で置換された2価の基である。R16は、エーテル結合、エステル結合、アミド結合またはウレタン結合を有していてもよく、R16に含まれる水素原子の一部または全部がフッ素原子または水酸基で置換されていてもよい。CとAは共有結合またはイオン結合で結合し、Aは水素原子または陽イオンである。Bは、のうちいずれかの基である。]で表される含フッ素重合性化合物。無機系の抗菌剤に対しては、樹脂中に抗菌剤を均一に分散する試みがなされている。例えば、特許文献3の抗菌性樹脂は、カルボキシル基を有する重合体において、該カルボキシル基の一部が銀と結合するとともに、該カルボキシル基と多価金属イオンとの結合によって架橋されてなり、銀イオンによる抗菌性を長期間発揮するとされる。しかしながら、特許文献3は、樹脂の化学構造中に抗菌性の有機基を含むものではない。また、従来の抗菌性樹脂は、有機化合物系あるいは天然物系を使用した場合には、溶出、揮発等によって長期間持続的な抗菌効果を得ることが難しいという問題があった。また、銀等無機化合物系の抗菌剤を使用した場合には、その耐熱温度の高さから樹脂に練りこむ等の操作は可能であるが、特に防カビ性において十分な抗菌効果が得られず、また、添加した抗菌剤を、抗菌性を必要とする材料の表面等の必要な場所に限定して存在させることが困難であり、過剰な量を必要としてコスト的な課題も大きかった。本発明は、材料の表面等の必要な場所に限定して存在させることが可能で、抗菌性に加え、防カビ性、抗ウィルス性に優れた効果を持続的に発揮する抗菌剤用組成物およびそれを用いた表面処理方法を提供することを目的とする。本発明のビスメチド酸基またはビスメチド酸塩からなる有機基を有する、即ち一般式1の含フッ素重合性化合物、および一般式1に含まれる一般式2~4の含フッ素重合性化合物を含む抗菌剤用組成物は、必要に応じて架橋または溶剤を加えた後、含フッ素重合性化合物同士または含フッ素重合性化合物と他の重合性化合物が重合して抗菌性の樹脂となる。一般式1において、C炭素とAは共有結合またはイオン結合で結合し、Aは水素原子または陽イオンを表す。Aが水素原子の場合、ビスメチド酸基の炭素はパ-フルオロメチドの強い電子吸引性により、水素原子をHイオンとして解離しやすく、C-H結合は共有結合性とイオン結合性を併せ有する。このように、ビスメチド酸は、陽イオンにより、ビスメチド酸塩になり易く、本発明の抗菌剤用組成物が含有する、抗菌性の有効成分として作用する有機基は、ビスメチド酸基またはビスメチド酸塩からなる有機基のどちらであってもよい。[発明1]一般式1:式1中、R1、R2は、それぞれ独立に、炭素数1~4のフルオロアルキル基である。R3は水素原子、炭素数1~4のアルキル基、ハロゲン原子または炭素数1~4のフルオロアルキル基である。R4、R5は、それぞれ独立に、水素原子、炭素数1~4のアルキル基またはハロゲン原子である。R6は単結合、炭素数1~12の直鎖状、分岐状もしくは環状の2価の炭化水素基、またはこれらの組み合わせである2価の炭化水素基であり、エーテル結合、エステル結合、アミド結合またはウレタン結合を有していてもよく、R6に含まれる炭素原子の一部が珪素で置換されていてもよく、水素原子の一部または全部がフッ素原子または水酸基で置換されていてもよい。また、R3とR4またはR5とR6は、結合して環を形成してもよく、炭素数3~12の単環式、二環式または多環式の構造を含んでもよい。CとAは共有結合またはイオン結合で結合し、Aは水素原子または陽イオンである。で表される含フッ素重合性化合物を含む抗菌剤用組成物。上記、一般式1および一般式2における、R1またはR2としては、CF3、C2F5、直鎖状もしくは分枝鎖状のC3F7、C4F9が挙げられ、本発明の抗菌剤用組成物において、合成のし易さより、CF3が好適に用いられる。また、一般式1に表される含フッ素重合性化合物aを例示すると、発明2のエステル結合を有する一般式2で表される含フッ素重合性化合物a-1、発明3の主鎖にスチレン鎖を有する一般式3で表される含フッ素重合性化合物a-2、発明4の主鎖にノルボルネン環を有する一般式4で表される含フッ素重合性化合物a-3が挙げられる。[発明2]一般式2:式2中、R7は水素原子、アルキル基、ハロゲン原子またはトリフルオロメチル基である。R8は単結合、炭素数1~12の直鎖状、分岐状もしくは環状の2価の炭化水素基またはこれらの組み合わせである2価の炭化水素基であり、エーテル結合、エステル結合、アミド結合またはウレタン結合を有していてもよく、R8に含まれる炭素原子の一部が珪素で置換されていてもよく、水素原子の一部または全部がフッ素原子または水酸基で置換されていてもよい。CとAは共有結合またはイオン結合で結合し、Aは水素原子または陽イオンである。で表される含フッ素重合性化合物を含む発明1の抗菌剤用組成物。[発明3]一般式3:式3中、R9は単結合、炭素数1~12の直鎖状、分岐状もしくは環状の2価の炭化水素基またはこれらの組み合わせである2価の炭化水素基であり、エーテル結合、エステル結合、アミド結合またはウレタン結合を有していてもよく、R9に含まれる炭素原子の一部が珪素で置換されていてもよく、水素原子の一部または全部がフッ素原子または水酸基で置換されていてもよい。CとAは共有結合またはイオン結合で結合し、Aは水素原子または陽イオンである。で表される含フッ素重合性化合物を含む発明1の抗菌剤用組成物。[発明4]一般式4:式4中、R10は単結合、炭素数1~12の直鎖状、分岐状もしくは環状の2価の炭化水素基またはこれらを組み合わてなる2価の炭化水素基であり、エーテル結合、エステル結合、アミド結合またはウレタン結合を有していてもよく、R10に含まれる炭素原子の一部が珪素で置換されていてもよく、水素原子の一部または全部がフッ素原子または水酸基で置換されていてもよい。CとAは共有結合またはイオン結合で結合し、Aは水素原子または陽イオンである。で表される含フッ素重合性化合物を含む発明1の抗菌剤組成物。さらに、本発明の抗菌剤用組成物において、含フッ素重合性化合物aに加え、抗菌剤の有効成分であるビスメチド酸基またはビスメチド酸塩を含む有機基の含有率を調整する、または樹脂の溶剤溶解性、塗布性、機械的特性を調整する、あるいは架橋性官能基を導入するために発明5の一般式5で表される重合性化合物b-1、または発明6の一般式6で表される重合性化合物b-2を用いても良い。重合性化合物b-1は架橋基を含まない重合性化合物であり、重合性化合物b-2は架橋基を含む重合性化合物である。[発明5]さらに一般式5:式5中、R11は水素原子、炭素数1~4のアルキル基、ハロゲン原子または炭素数1~4のフルオロアルキル基である。R12、R13は、それぞれ独立に、水素原子、炭素数1~4のアルキル基またはハロゲン原子である。R14は水素原子、ハロゲン原子、または炭素数1~35の直鎖状、分岐状、環状、もしくは直鎖状、分岐状、環状の組み合わせである1価の炭化水素基であり、エーテル結合、エステル結合、アミド結合またはウレタン結合を有していてもよく、R14に含まれる炭素原子の一部が珪素で置換されていてもよく、水素原子の一部または全部がフッ素原子または水酸基で置換されていてもよい。また、R11とR12またはR13とR14は、結合して環を形成してもよく、炭素数3~12の単環式、二環式または多環式の構造を含んでもよい。CとAは共有結合またはイオン結合で結合し、Aは水素原子または陽イオンである。で表される重合性化合物を含む発明1~4の抗菌剤用組成物。[発明6]さらに一般式6:式6中、R11は水素原子、炭素数1~4のアルキル基、ハロゲン原子または炭素数1~4のフルオロアルキル基である。R12、R13は、それぞれ独立に、水素原子、炭素数1~4のアルキル基またはハロゲン原子であり、R11とR12またはR13は、結合して環を形成してもよく、炭素数3~12の単環式、二環式または多環式の構造を含んでもよい。R15は水素原子、ハロゲン原子、または炭素数1~35の直鎖状、分岐状、環状、もしくは直鎖状、分岐状、環状の組み合わせである1価の炭化水素基であり、エーテル結合、エステル結合、アミド結合またはウレタン結合を有していてもよく、R15に含まれる炭素原子の一部が珪素で置換されていてもよく、水素原子の一部または全部がフッ素原子または水酸基で置換されていてもよく、R15は、水酸基、メルカプト基、カルボキシル基、アミノ基、エポキシ基、アルケニル基、アルキニル基、アクリロイル基、メタクリロイル基、クロロシリル基、アルコキシシリル基またはヒドロシリル基から選ばれた1種以上の官能基を含む。で表される重合性化合物を含む発明1~5の抗菌剤用組成物。本発明の基材の表面処理方法において、上記架橋剤としては、イソシアネート基、水酸基、メルカプト基、カルボキシル基、アミノ基、エポキシ基、アルケニル基、アルキニル基、アクリロイル基、メタクリロイル基、クロロシリル基、アルコキシシリル基またはヒドロシリル基から選ばれた1種以上の基を含む架橋剤が挙げられる。具体的には、ヘキサメチレンジイソシアネート、1,4-ブタンジオールジグリシジルエーテル、パラホルムアルデヒド、ジメチルジクロロシラン、ジメチルジメトキシシランメチロール化メラミンとその誘導体イオウ、ベンゾイルパーオキサイドまたはアゾビスイソブチロニトリルからなる群から選ばれた少なくとも1つの架橋剤が用いられる。[発明7]さらに、イソシアネート基、水酸基、メルカプト基、カルボキシル基、アミノ基、エポキシ基、アルケニル基、アルキニル基、アクリロイル基、メタクリロイル基、クロロシリル基、アルコキシシリル基またはヒドロシリル基ら選ばれた1種以上の基を含む架橋剤を含む発明5または発明6の抗菌剤用組成物。[発明8]発明1~7の抗菌剤組成物を重合反応または架橋反応させることで得られた抗菌性樹脂。次いで、発明9~13に、本発明の抗菌剤用組成物を用いた基材の表面処理方法を示す。発明1~発明7に示した含フッ素重合性化合物含む抗菌剤用組成物は、様々な形態で適用することが可能である。例えば、上記抗菌剤用組成物を重合し樹脂の状態とした後で、溶剤に溶かした後に塗布し、基体上に塗布し抗菌性皮膜を形成することができる。また、ビスメチド酸基またはビスメチド酸塩を含む有機基を有する含フッ素重合性化合物に、必要に応じて他の重合性化合物または架橋剤を加えた抗菌剤用組成物を基体に塗布または付着させ、加熱または紫外線等の光照射によって、重合あるいは架橋させて強靭な抗菌性樹脂膜とする表面処理方法を採用することが可能である。このように、本発明の基材の表面処理方法によれば、対象物の表面に被覆して、効率的に基材表面に抗菌剤用組成物を塗布または付着させることにより、抗菌性部材に抗菌性を付与することが可能である。[発明9]発明1~7の抗菌性組成物を基材表面に塗布または付着させることを特徴とする基材の表面処理方法。[発明10]一般式5:式5中、R11は水素原子、炭素数1~4のアルキル基、ハロゲン原子または炭素数1~4のフルオロアルキル基である。R12、R13は、それぞれ独立に、水素原子、炭素数1~4のアルキル基またはハロゲン原子である。R14は水素原子、ハロゲン原子、または炭素数1~35の直鎖状、分岐状、環状、もしくは直鎖状、分岐状、環状の組み合わせである1価の炭化水素基であり、エーテル結合、エステル結合、アミド結合またはウレタン結合を有していてもよく、R14に含まれる炭素原子の一部が珪素で置換されていてもよく、水素原子の一部または全部がフッ素原子または水酸基で置換されていてもよい。また、R11とR12またはR13とR14は、結合して環を形成してもよく、炭素数3~12の単環式、二環式または多環式の構造を含んでもよい。または一般式6:式6中、R11は水素原子、炭素数1~4のアルキル基、ハロゲン原子または炭素数1~4のフルオロアルキル基である。R12、R13は、それぞれ独立に、水素原子、炭素数1~4のアルキル基またはハロゲン原子であり、R11とR12またはR13は、結合して環を形成してもよく、炭素数3~12の単環式、二環式または多環式の構造を含んでもよい。R15は水素原子、ハロゲン原子、または炭素数1~35の直鎖状、分岐状、環状、もしくは直鎖状、分岐状、環状の組み合わせである1価の炭化水素基であり、エーテル結合、エステル結合、アミド結合またはウレタン結合を有していてもよく、R15に含まれる炭素原子の一部が珪素で置換されていてもよく、水素原子の一部または全部がフッ素原子または水酸基で置換されていてもよく、R15は、水酸基、メルカプト基、カルボキシル基、アミノ基、エポキシ基、アルケニル基、アルキニル基、アクリロイル基、メタクリロイル基、クロロシリル基、アルコキシシリル基またはヒドロシリル基から選ばれた架橋剤と反応し得る基を含む。で表される重合性化合物をさらに加えた抗菌剤用組成物を、基材表面に塗布または付着させて皮膜を形成することを特徴とする発明9の処理方法。[発明11]さらに、架橋剤を加えた後に、前記皮膜を形成することを特徴とする発明9または発明10の方法。[発明12]前記皮膜を加熱することで、重合または架橋させて硬化膜とすることを特徴とする発明9~11の方法。本発明の基材の表面処理方法において、上記重合のための重合開始剤としては、過ピバル酸-tert-ブチルが好適に用いられる。[発明13]前記皮膜を光照射することで、重合または架橋させて硬化膜とすることを特徴とする発明9~11の方法。本発明の基材の表面処理方法において、上記光重合のための開始剤としては、1-ヒドロキシシクロヘキシルフェニルケトンが好適に用いられる。また、本発明の基材の表面処理方法において、上記重合性化合物、開始剤、架橋剤に限らず、溶媒を用いてもよく、溶媒としては、2-ブタノンまたはシクロヘキサノンが好適に用いられる。[発明14]発明9~13の方法で表面処理することを特徴とする抗菌性部材の作製方法。[発明15]一般式7:式7中、R16は、炭素数1~12の直鎖状、分岐状もしくは環状の2価の炭化水素基またはこれらの組み合わせである、炭素原子の一部または全部が珪素で置換された2価の基である。R16は、エーテル結合、エステル結合、アミド結合またはウレタン結合を有していてもよく、R16に含まれる水素原子の一部または全部がフッ素原子または水酸基で置換されていてもよい。CとAは共有結合またはイオン結合で結合し、Aは水素原子または陽イオンである。Bは、のうちいずれかの基である。]で表される含フッ素重合性化合物。本発明のビスメチド酸基またはビスメチド酸塩を含む有機基を有する一般式1で表される含フッ素重合性化合物を含む抗菌剤用組成物、具体的には、一般式1に含まれる一般式2~4で表される含フッ素重合性化合物を含む抗菌剤用組成物は、ビスメチド酸基またはビスメチド酸塩を含む有機基の含有が低濃度であっても、優れた抗菌活性を示し、例えば、重合した後の樹脂中におけるビスメチド酸基またはビスメチド酸塩を含む有機基CF3SO22C-の含有率が、抗菌性組成物に対して、少なくとも0.1molモル以上で、その抗菌効果がみられ、1mol以上で、高い抗菌効果がみられた。また、抗菌剤を樹脂に単に混練し練りこんだ従来の抗菌剤と比較して、本発明の抗菌剤用組成物を用い、ビスメチド酸基またはビスメチド酸塩を含む有機基を有する含フッ素重合性化合物を基体に塗布し重合させ樹脂としたならば、ポリマー鎖に有効成分であるビスメチド基またはビスメチド酸塩を含む有機基を結合した樹脂の被膜となり、有効成分の揮発や溶出が抑制され、抗菌性が長期間に亘って持続する。即ち、本発明の抗菌剤用組成物およびそれを用いた表面処理方法により、材料の表面等の必要な場所に限定してメチド基を存在させることが可能で、抗菌性、防カビ性および抗ウィルス性に優れた効果を持続的に発揮する抗菌剤用組成物およびそれを用いた抗菌性部材が提供された。前記皮膜中のビスメチド酸基またはビスメチド酸塩を含む有機基の分布を均一にすることは容易であり、ビスメチド酸基またはビスメチド酸塩を含む有機基が片寄ることなく安全性が高い。このように、本発明のビスメチド酸基またはビスメチド酸塩を含む有機基を有する含フッ素重合性化合物を含む抗菌剤用組成物は、様々な形態で適用することが可能である。例えば、塗布等の表面処理方法によって、対象物の表面に被覆して、効率的に抗菌性部材に抗菌性を付与することが可能である。このことは、抗菌剤の使用量の削減効果がある。さらに、本発明のビスメチド酸基またはビスメチド酸塩を含む有機基を有する含フッ素重合性化合物を含む抗菌剤用組成物は、幅広い菌に対する抗菌活性を示した。また、抗菌性のみならず、カビやウィルスに対しても有効な抑制効果を示した。本発明により、優れた抗菌性に加え、防カビ性、抗ウィルス性を併せ持ち、且つその持続性を有し、効率的に大量に製造することが可能であり、生活分野のみならず、電子材料等の工業分野等の広い分野での応用や使用が可能な抗菌剤用組成物およびそれを用いた基材の表面処理方法およびその抗菌性部材が提供された。1.抗菌性組成物最初に、本発明の抗菌剤用組成物について、説明する。[発明1]一般式1:式1中、R1、R2は、それぞれ独立に、炭素数1~4のフルオロアルキル基である。R3は水素原子、炭素数1~4のアルキル基、ハロゲン原子または炭素数1~4のフルオロアルキル基である。R4、R5は、それぞれ独立に、水素原子、炭素数1~4のアルキル基またはハロゲン原子である。R6は単結合、炭素数1~12の直鎖状、分岐状もしくは環状の2価の炭化水素基、またはこれらの組み合わせである2価の炭化水素基であり、エーテル結合、エステル結合、アミド結合またはウレタン結合を有していてもよく、R6に含まれる炭素原子の一部が珪素で置換されていてもよく、水素原子の一部または全部がフッ素原子または水酸基で置換されていてもよい。また、R3とR4またはR5とR6は、結合して環を形成してもよく、炭素数3~12の単環式、二環式または多環式の構造を含んでもよい。CとAは共有結合またはイオン結合で結合し、Aは水素原子または陽イオンである。で表される含フッ素重合性化合物を含む抗菌剤用組成物。また、Cと結合する陽イオンは、1価の陽イオンまたは多価陽イオンのいずれでもよい。上述の1価の陽イオンとしては、水素イオンH、リチウムイオンLi、ナトリウムイオンNa、カリウムイオンK、銀イオンAg、銅IIイオンCu、水銀IIイオンHg、アンモニウムイオンNH4、アルキルアンモニウムイオン、アニリニウムイオン、フェニルアンモニウムイオン、ピリジニウムイオン、ピリミジニウムイオン、ピラゾーリウムイオン、イミダゾーリウムイオン、ベンズイミダゾーリウムイオン、トリアジニウムイオン、ヘキサヒドロトリアジニウムイオン、トリアゾーリウムイオン、イソオキサゾーリウムイオン、チアゾーリウムイオン、イソチアゾーリウムイオン、ピローリウムイオン、ベンゾチアゾーリウムイオン、チアゾリン-2-オンニウムイオン、イソチアゾリン-3-オンニウムイオン、ベンゾイソチアゾリン-3-オンニウムイオン、ベンゾチアゾリン-2-オンニウムイオンまたはテトラヒドロチアジアジン-2-チオンニウムイオン等が挙げられる。さらに、アルキルアンモニウムイオンとして、モノアルキルアンモニウムイオンNRH3、ジアルキルアンモニウムイオンNR2H2、トリアルキルアンモニウムイオンNR3HまたはテトラアルキルアンモニウムイオンNR4等が挙げられる。さらに、トリアルキルアンモニウムイオンとしては、トリメチルアンモニウムイオンNCH33H、トリエチルアンモニウムイオンNC2H53HまたはトリブチルアンモニウムイオンNC4H93H等が挙げられる。さらに、テトラアルキルアンモニウムイオンとして、テトラメチルアンモニウムイオンNCH34、テトラエチルアンモニウムイオンNC2H54またはテトラブチルアンモニウムイオンNC4H94等が挙げられる。さらに、2価の陽イオンとしては、マグネシウムイオンMg2、カルシウムイオンCa2、ストロンチウムイオンSr2、バリウムイオンBa2、カドミウムイオンCd2、ニッケルIIイオンNi2、亜鉛イオンZn2、銅IIイオンCu2、水銀IIイオンHg2、鉄IIイオンFe2、コバルトIIイオンCo2、スズIIイオンSn2、鉛IIイオンPb2またはマンガンIIイオンMn2等が挙げられる。さらに、3価の陽イオンとしては、アルミニウムイオンAl3、鉄IIIイオンFe3、クロムIIIイオンCr3等があげられる。さらに、4価の陽イオンとしては、スズIVイオンSn4等が挙げられる。また、Aは、錯イオンであってもよく、ジアンミン銀イオン[AgNH32]、ビオレオ[CoCl2NH34]、テトラアンミン亜鉛IIイオン[ZnNH34]2、テトラアンミン銅IIイオン[CuNH34]2、テトラアクア銅IIイオン[CuH2O4]2、チオシアノ鉄IIIイオン[FeSCN]2、ヘキサアンミンニッケルIIイオン[NiNH36]2、プルプレオ[CoClNH35]2、ヘキサアンミンコバルトIIIイオン[CoNH36]3、ヘキサアクアコバルトIIIイオン[CoH2O6]3またはヘキサアンミンクロムIIIイオン[CrNH36]3、ローゼオ[CoNH34H2O2]3等が挙げられる。また、一般式1で含フッ素重合性化合物を含む抗菌剤用組成物は、ビスメチド酸基またはビスメチド酸塩を含む有機基の含有が低濃度であっても、抗菌活性を示し、前記樹脂中における一般式1に記載の有機基であるビスメチド酸基またはビスメチド酸塩を含む有機基CF3SO22C-の含有率が、抗菌剤組成物に対して少なくとも0.1molモル以上で、その抗菌効果がみられ、1mol以上では抗菌活性の高い効果がみられた。80molより多く加えても、その効果は変わらず、かえって酸性が強くなりすぎて扱いづらい。よって、含有率は0.1mol以上、80mol以下であることが好ましい。このように、前記抗菌剤用組成物は、ビスメチド酸基またはビスメチド酸塩を含む有機基CF3SO22C-の含有が0.1mol以上、80mol以下となるように調製することが好ましい。[発明2]一般式2:式2中、R7は水素原子、アルキル基、ハロゲン原子またはトリフルオロメチル基である。R8は単結合、炭素数1~12の直鎖状、分岐状もしくは環状の2価の炭化水素基またはこれらの組み合わせである2価の炭化水素基であり、エーテル結合、エステル結合、アミド結合またはウレタン結合を有していてもよく、R8に含まれる炭素原子の一部が珪素で置換されていてもよく、水素原子の一部または全部がフッ素原子または水酸基で置換されていてもよい。CとAは共有結合またはイオン結合で結合し、Aは水素原子または陽イオンである。で表される含フッ素重合性化合物a-1を含む発明1に記載の抗菌剤用組成物。[発明3]一般式3:式3中、R9は単結合、炭素数1~12の直鎖状、分岐状もしくは環状の2価の炭化水素基またはこれらの組み合わせである2価の炭化水素基であり、エーテル結合、エステル結合、アミド結合またはウレタン結合を有していてもよく、R9に含まれる炭素原子の一部が珪素で置換されていてもよく、水素原子の一部または全部がフッ素原子または水酸基で置換されていてもよい。CとAは共有結合またはイオン結合で結合し、Aは水素原子または陽イオンである。で表される含フッ素重合性化合物a-2を含む発明1の抗菌剤用組成物。[発明4]一般式4:式4中、R10は単結合、炭素数1~12の直鎖状、分岐状もしくは環状の2価の炭化水素基またはこれらの組み合わせである2価の炭化水素基であり、エーテル結合、エステル結合、アミド結合またはウレタン結合を有していてもよく、R10に含まれる炭素原子の一部が珪素で置換されていてもよく、水素原子の一部または全部がフッ素原子または水酸基で置換されていてもよい。CとAは共有結合またはイオン結合で結合し、Aは水素原子または陽イオンである。で表される含フッ素重合性化合物a-3を含む発明1の抗菌剤組成物。[発明5]さらに一般式5:式5中、R11は水素原子、炭素数1~4のアルキル基、ハロゲン原子または炭素数1~4のフルオロアルキル基である。R12、R13は、それぞれ独立に、水素原子、炭素数1~4のアルキル基またはハロゲン原子である。R14は水素原子、ハロゲン原子、または炭素数1~35の直鎖状、分岐状、環状、もしくは直鎖状、分岐状、環状の組み合わせである1価の炭化水素基であり、エーテル結合、エステル結合、アミド結合またはウレタン結合を有していてもよく、R14に含まれる炭素原子の一部が珪素で置換されていてもよく、水素原子の一部または全部がフッ素原子または水酸基で置換されていてもよい。また、R11とR12またはR13とR14は、結合して環を形成してもよく、炭素数3~12の単環式、二環式または多環式の構造を含んでもよい。CとAは共有結合またはイオン結合で結合し、Aは水素原子または陽イオンである。で表される重合性化合物b-1を含む発明1~4に記載の抗菌剤用組成物。[発明6]さらに一般式6:式6中、R11は水素原子、炭素数1~4のアルキル基、ハロゲン原子または炭素数1~4のフルオロアルキル基である。R12、R13は、それぞれ独立に、水素原子、炭素数1~4のアルキル基またはハロゲン原子であり、R11とR12またはR13は、結合して環を形成してもよく、炭素数3~12の単環式、二環式または多環式の構造を含んでもよい。R15は水素原子、ハロゲン原子、または炭素数1~35の直鎖状、分岐状、環状、もしくは直鎖状、分岐状、環状の組み合わせである1価の炭化水素基であり、エーテル結合、エステル結合、アミド結合またはウレタン結合を有していてもよく、R15に含まれる炭素原子の一部が珪素で置換されていてもよく、水素原子の一部または全部がフッ素原子または水酸基で置換されていてもよく、R15は、水酸基、メルカプト基、カルボキシル基、アミノ基、エポキシ基、アルケニル基、アルキニル基、アクリロイル基、メタクリロイル基、クロロシリル基、アルコキシシリル基またはヒドロシリル基から選ばれた1種以上の官能基を含む。で表される重合性化合物b-2を含む発明1~5に記載の抗菌剤用組成物。[発明7]さらにイソシアネート基、水酸基、メルカプト基、カルボキシル基、アミノ基、エポキシ基、アルケニル基、アルキニル基、アクリロイル基、メタクリロイル基、クロロシリル基、アルコキシシリル基またはヒドロシリル基から選ばれた1種以上の基を含む架橋剤を含む発明5または発明6の抗菌剤用組成物。[発明8]発明1~7の抗菌剤組成物を重合反応または架橋反応させることで得られた抗菌性樹脂。2.含フッ素重合性化合物a次いで、本発明の抗菌剤用組成物が含有する、ビスメチド酸基またはビスメチド酸塩を含む有機基を有する含フッ素重合性化合物aについて説明する。一般式1に表される含フッ素重合性化合物aを例示すると、発明2のエステル結合を有する一般式2で表される含フッ素重合性化合物a-1、発明3の主鎖にスチレン鎖を有する一般式3で表される含フッ素重合性化合物a-2、発明4の主鎖にノルボルネン環を有する一般式4で表される含フッ素重合性化合物a-3が挙げられる。その他、ビニル系の含フッ素重合性化合物a、アミド結合を有する含フッ素重合性化合物aが挙げられる。このように、発明1の一般式1で表されるビスメチド酸基またはビスメチド酸塩を含む有機基を有する含フッ素重合性化合物には、発明2のエステル結合を有する一般式2で表される含フッ素重合性化合物a-1、発明3の主鎖にスチレン鎖を有する一般式3で表される含フッ素重合性化合物a-2、または発明4の主鎖にノルボルネン環を有する一般式4で表される含フッ素重合性化合物a-3を含有するものがある。その他、ビスメチド酸基またはビスメチド酸塩を含む有機基を有する含フッ素重合性化合物には、ビニル系の含フッ素重合性化合物、アミド結合を有する含フッ素重合性化合物が挙げられる。発明のエステル結合を有する一般式3で表される含フッ素重合性化合物a-1には、以下のエステル系含フッ素重合性化合物a-1の1~3が挙げられる。発明3のスチレン結合を有する一般式3で表される含フッ素重合性化合物a-2には、以下のスチレン系含フッ素重合性化合物a-2が挙げられる。発明4の一般式4で表される含フッ素重合性化合物a-3には、主鎖にノルボルネン鎖を有する含フッ素重合性化合物a-3が挙げられる。発明1の一般式1で表される含フッ素重合性化合物aには、以下のビニル系の含フッ素重合性化合物aのアミド系含フッ素重合性化合物a1、2等、トリスメチド酸基を有する含フッ素重合性化合物a等が挙げられる。3.重合性化合物b-1およびb-2次いで、本発明の抗菌剤用組成物に使用する樹脂が有してもよい重合性化合物b-1およびb-2について説明する。本発明の抗菌剤用組成物において、含フッ素重合性化合物aに加え、抗菌剤の有効成分であるビスメチド酸基またはビスメチド酸塩を含む有機基の含有率を調整する、または樹脂の溶剤溶解性、塗布性、機械的特性を調整する、あるいは架橋性官能基を導入するために一般式5で表される重合性化合物b-1、または一般式6で表される重合性化合物b-2を用いてもよい。重合性化合物b-1は架橋基を含まない重合性化合物であり、重合性化合物b-2は架橋基を含む重合性化合物である。本発明の抗菌剤用組成物が含有する重合性化合物は、含フッ素重合性化合物aのみ含まれてもよいし、含フッ素重合性化合物aと重合性化合物b-1または重合性化合物b-2が含まれてもよい。重合性化合物b-1に多官能アクリレート等の多官能重合性化合物を用いた場合には、機械的強度の高い樹脂を得ることが可能となり、好適に採用される。また、さらに重合性化合物b-1または水酸基等の架橋部位を含有する重合性化合物b-2を加えることで、イソシアネート化合物等の硬化剤との反応によって、架橋構造を有する樹脂とすることも可能であり、機械的強度の高い樹脂を得ることが可能となり、好適に採用される。本発明の抗菌剤組成物が含有してもよい重合性化合物b-1は一般式5で表される。式中、R11は水素原子、炭素数1~4のアルキル基、ハロゲン原子または炭素数1~4のフルオロアルキル基を表す。R12、R13は、それぞれ独立に、水素原子、炭素数1~4のアルキル基またはハロゲン原子を表す。R14は水素原子、ハロゲン原子、炭素数1~35の直鎖状、分岐状もしくは環状の1価の炭化水素基またはこれらの組み合わせである1価の炭化水素基を表し、エーテル結合、エステル結合、アミド結合またはウレタン結合を有していてもよく、R14に含まれる炭素原子の一部が珪素で置換されていてもよく、水素原子の一部または全部がフッ素原子または水酸基で置換されていてもよい。また、R11、R12、R13またはR14は、結合して環を形成してもよく、炭素数3~12の単環式、二環式または多環式の構造を含んでもよい。本発明の抗菌剤組成物を含有してもよい重合性化合物b-2は一般式6で表される。式中、R11は水素原子、炭素数1~4のアルキル基、ハロゲン原子または炭素数1~4のフルオロアルキル基を表す。R12、R13は、それぞれ独立に、水素原子、炭素数1~4のアルキル基またはハロゲン原子を表し、R11とR12またはR13は、結合して環を形成してもよく、炭素数3~12の単環式、二環式または多環式の構造を含んでもよい。R15は水素原子、ハロゲン原子、炭素数1~35の直鎖状、分岐状もしくは環状の1価の炭化水素基またはこれらの組み合わせである1価の炭化水素基を表し、エーテル結合、エステル結合、アミド結合またはウレタン結合を有していてもよく、R15に含まれる炭素原子の一部が珪素で置換されていてもよく、水素原子の一部または全部がフッ素原子または水酸基で置換されていてもよい。R15は水酸基、メルカプト基、カルボキシル基、アミノ基、エポキシ基、アルケニル基、アルキニル基、アクリロイル基、メタクリロイル基、クロロシリル基、アルコキシシリル基またはヒドロシリル基から選ばれた架橋剤と反応し得る少なくとも一つの基であることを特徴とする。重合性化合物b-2として、無水マレイン酸、アクリル酸エステル、含フッ素アクリル酸エステル、メタクリル酸エステル、含フッ素メタクリル酸エステル、スチレン系化合物、含フッ素スチレン系化合物、ビニルエーテル、含フッ素ビニルエーテル、アリルエーテル、含フッ素アリルエーテル、オレフィン類、含フッ素オレフィン類、ノルボルネン化合物、含フッ素ノルボルネン化合物から選ばれた少なくとも一種類以上の化合物が採用される。重合性化合物b-2としてのアクリル酸エステルまたはメタクリル酸エステルは、含フッ素重合性化合物a、含フッ素重合性化合物a-1、含フッ素重合性化合物a-2または含フッ素重合性化合物a-3と共重合可能であれば、そのエステル側鎖について、特に制限なく使用できる。アクリル酸エステルまたはメタクリル酸エステルについて、公知の化合物を例示するならば、メチルアクリレート、メチルメタクリレート、エチルアクリレート、エチルメタクリレート、n-プロピルアクリレート、n-プロピルメタクリレート、イソプロピルアクリレート、イソプロピルメタクリレート、n-ブチルアクリレート、n-ブチルメタクリレート、イソブチルアクリレート、イソブチルメタクリレート、n-ヘキシルアクリレート、n-ヘキシルメタクリレート、n-オクチルアクリレート、n-オクチルメタクリレート、2-エチルヘキシルアクリレート、2-エチルヘキシルメタクリレート、ラウリルアクリレート、ラウリルメタクリレート、2-ヒドロキシエチルアクリレート、2-ヒドロキシエチルメタクリレート、2-ヒドロキシプロピルアクリレート、2-ヒドロキシプロピルメタクリレート等のアクリル酸またはメタクリル酸のアルキルエステル、エチレングリコール、プロピレングリコール、あるいはテトラメチレングリコール基を含有したアクリレートまたはメタクリレートが挙げられる。さらに、不飽和アミドであるアクリルアミド、メタクリルアミド、N-メチロールアクリルアミド、N-メチロールメタクリルアミド、またはジアセトンアクリルアミドが挙げられる。また、アクリロニトリル、メタクリロニトリル、アルコキシシラン含有のビニルシランやアクリル酸またはメタクリル酸エステル、tert-ブチルアクリレート、tert-ブチルメタクリレート、3-オキソシクロヘキシルアクリレート、3-オキソシクロヘキシルメタクリレート、アダマンチルアクリレート、アダマンチルメタクリレート、アルキルアダマンチルアクリレート、アルキルアダマンチルメタクリレート、シクロヘキシルアクリレート、シクロヘキシルメタクリレート、トリシクロデカニルアクリレート、トリシクロデカニルメタクリレート、ラクトン環またはノルボルネン環から選ばれる環構造を有したアクリレートまたはメタクリレート、アクリル酸、あるいはメタクリル酸が挙げられる。また、α位にシアノ基を含有した上記アクリレート類化合物や、類似化合物としてマレイン酸、フマル酸または無水マレイン酸が挙げられる。また、重合性化合物b-2として、含フッ素アクリル酸エステル、含フッ素メタクリル酸エステルには、フッ素原子またはフッ素原子を有する基がアクリルのα位に含有した単量体、またはエステル部位にフッ素原子を含有した置換基を含むアクリル酸エステルあるいはメタクリル酸エステルであって、α位とエステル部ともにフッ素を含有した含フッ素化合物が挙げられ、さらにα位にシアノ基が導入されていてもよい。さらに、α位に含フッ素アルキル基が導入された重合性化合物としては、上述した非フッ素系のアクリル酸エステルまたはメタクリル酸エステルのα位にトリフルオロメチル基、トリフルオロエチル基、またはノナフルオロ-n-ブチル基から選ばれる含フッ素基が導入された重合性化合物が採用される。一方、そのエステル部位にフッ素を含有する重合性化合物としては、エステル部位にパーフルオロアルキル基、フルオロアルキル基であるフッ素アルキル基や、またエステル部位に環状構造とフッ素原子を共存する重合性化合物であって、その環状構造が、フッ素原子、トリフルオロメチル基、またはヘキサフルオロカルビノール基で置換された含フッ素ベンゼン環、含フッ素シクロペンタン環、含フッ素シクロヘキサン環、または含フッ素シクロヘプタン環等を有する単位を有するアクリル酸エステルまたはメタクリル酸エステルが挙げられる。また、エステル部位が含フッ素のt-ブチルエステル基であるアクリル酸またはメタクリル酸のエステルも使用可能である。これらの含フッ素の官能基は、α位の含フッ素アルキル基と併用した重合性化合物を用いることも可能である。そのような重合性化合物としては、2,2,2-トリフルオロエチルアクリレート、2,2,3,3-テトラフルオロプロピルアクリレート、1,1,1,3,3,3-ヘキサフルオロイソプロピルアクリレート、ヘプタフルオロイソプロピルアクリレート、1,1-ジヒドロヘプタフルオロ-n-ブチルアクリレート、1,1,5-トリヒドロオクタフルオロ-n-ペンチルアクリレート、1,1,2,2-テトラヒドロトリデカフルオロ-n-オクチルアクリレート、1,1,2,2-テトラヒドロヘプタデカフルオロ-n-デシルアクリレート、2,2,2-トリフルオロエチルメタクリレート、2,2,3,3-テトラフルオロプロピルメタクリレート、1,1,1,3,3,3-ヘキサフルオロイソプロピルメタクリレート、ヘプタフルオロイソプロピルメタクリレート、1,1-ジヒドロヘプタフルオロ-n-ブチルメタクリレート、1,1,5-トリヒドロオクタフルオロ-n-ペンチルメタクリレート、1,1,2,2-テトラヒドロトリデカフルオロ-n-オクチルメタクリレート、1,1,2,2-テトラヒドロヘプタデカフルオロ-n-デシルメタクリレート、パーフルオロシクロヘキシルメチルアクリレート、パーフルオロシクロヘキシルメチルメタクリレート、6-[3、3、3-トリフルオロ-2-ヒドロキシ-2-トリフルオロメチルプロピル]ビシクロ[2.2.1]ヘプチル-2-イルアクリレート、6-[3、3、3-トリフルオロ-2-ヒドロキシ-2-トリフルオロメチルプロピル]ビシクロ[2.2.1]ヘプチル-2-イル2-トリフルオロメチルアクリレート、6-[3、3、3-トリフルオロ-2-ヒドロキシ-2-トリフルオロメチルプロピル]ビシクロ[2.2.1]ヘプチル-2-イルメタクリレート、1、4-ビス1、1、1、3、3、3-ヘキサフルオロ-2-ヒドロキシイソプロピルシクロヘキシルアクリレート、1、4-ビス1、1、1、3、3、3-ヘキサフルオロ-2-ヒドロキシイソプロピルシクロヘキシルメタクリレート、または1、4-ビス1、1、1、3、3、3-ヘキサフルオロ-2-ヒドロキシイソプロピルシクロヘキシル2-トリフルオロメチルアクリレートが挙げられる。含フッ素重合性化合物は、得られる樹脂の溶剤溶解性の向上や表面特性ならびに撥水性の向上に有効であり、本発明の抗菌用剤組成物に含まれる重合性化合物b-1として、好ましく採用される。また、重合性化合物b-1として、スチレン系化合物、含フッ素スチレン系化合物は、スチレン、フッ素化スチレン、またはヒドロキシスチレンの他、ヘキサフルオロカルビノール基またはその水酸基を保護した官能基が一つまたは複数個結合した化合物が挙げられる。即ち、フッ素原子またはトリフルオロメチル基で水素を置換したスチレンまたはヒドロキシスチレン、α位にハロゲン、アルキル基、含フッ素アルキル基が結合した上記スチレン、パーフルオロビニル基含有のスチレンが挙げられる。含フッ素スチレン系化合物は、含フッ素アクリル酸エステルと同様に、溶剤溶解性の向上や、得られる樹脂の表面特性ならびに撥水性の向上に有効であり、本発明の抗菌剤用組成物に含まれる重合性化合物b-1として、好ましく採用される。また、重合性化合物b-1として、ビニルエーテル、含フッ素ビニルエーテル、アリルエーテル、含フッ素アリルエーテルは、メチル基、エチル基、プロピル基、ブチル基、ヒドロキシエチル基、ヒドロキシブチル基から選ばれたヒドロキシル基を含有するアルキルビニルエーテルまたはアルキルアリルエーテルが上げられる。また、シクロヘキシル基、ノルボルネル基、芳香環やその環状構造内に水素やカルボニル結合を有した環状型ビニル、アリルエーテル、上記官能基の水素の一部または全部がフッ素原子で置換された含フッ素ビニルエーテル、または含フッ素アリルエーテルが挙げられる。また、重合性化合物b-1として、ビニルエステル、ビニルシラン、オレフィン、含フッ素オレフィン、ノルボルネン化合物、含フッ素ノルボルネン化合物、またはその他の重合性不飽和結合を含有した化合物であれば特に制限なく使用可能である。また、重合性化合物b-1としての炭化水素系のオレフィンは、エチレン、プロピレン、イソブテン、シクロペンテン、シクロヘキセン、フッ化炭化水素系のオレフィンは、フッ化ビニル、フッ化ビニリデン、トリフルオロエチレン、クロロトリフルオロエチレン、テトラフルオロエチレン、ヘキサフルオロプロピレン、またはヘキサフルオロイソブテンが挙げられる。また、重合性化合物b-1としてのノルボルネン化合物は、ノルボルネン、1-メチルノルボルネン、5-メチルノルボルネン、5-エチルノルボルネン、5,6-ジメチルノルボルネン、7-メチルノルボルネン、5,5,6-トリメチルノルボルネン、トリシクロ[4.3.0.12.5]-3-デセン、トリシクロ[4.4.0.12.5]-3-ウンデセン、テトラシクロ[4.4.0.12.5.17.10]-3-ドデセン、8-メチルテトラシクロ[4.4.0.12.5.17.10]-3-ドデセン、または8-エチルテトラシクロ[4.4.0.12.5.17.10]-3-ドデセンが挙げられる。尚、以上の重合性化合物は単独でも2種以上の併用で使用してもよい。重合性化合物b-2として、特に以下の重合性化合物を用いることが好ましい。アクリル酸2-ヒドロキシエチル、アクリル酸ヒドロキシプロピル、アクリル酸4-ヒドロキシブチル、アクリル酸3-トリメトキシシリルプロピル、メタクリル酸3-クロロ-2-ヒドロキシプロピル、2-ヒドロキシメチルアクリル酸エチル、メタクリル酸2-ヒドロキシエチル、メタクリル酸ヒドロキシプロピル、メタクリル酸3-トリメトキシシリルプロピル、メタクリル酸3-[トリストリメチルシリルオキシシリル]プロピル、メタクリル酸2-トリメチルシリルオキシエチル、メタクリル酸3-トリエトキシシリルプロピル、アリルトリエトキシシラン、アリルトリメトキシシラン、3-アクリルオキシプロピルトリメトキシシラン、[ビシクロ[2.2.1]ヘプト-5-エン-2-イル]トリエトキシシラン、ビニルトリメトキシシラン、トリエトキシビニルシラン、ビニルトリス2-メトキシエトキシシラン、N-[2-N-ビニルベンジルアミノエチル]-3-アミノプロピルトリメトキシシラン塩酸塩、アリルトリクロロシラン、トリクロロビニルシラン、3-メチル-1-ペンテン-4-イン-3-オール、2-フルフリルチオエチルアミン、trans-アコニット酸、アクリル酸、4-アミノけい皮酸、アンゲリカ酸、2-アセトアミドアクリル酸、3-ブテン-1,2,3-トリカルボン酸、2-ブロモけい皮酸、4-ブロモクロトン酸、2-ベンジルアクリル酸、カフェイン酸、4-クロロけい皮酸、trans-けい皮酸、シトラコン酸、trans-p-クマル酸、trans-o-クマル酸、trans-m-クマル酸、クロトン酸、α-シアノけい皮酸、1-シクロヘキセン-1-カルボン酸、1-シクロペンテンカルボン酸、α-シアノ-4-ヒドロキシけい皮酸、トラウマチン酸、trans-2-デセン酸、3,4-ジメトキシけい皮酸、trans-2,3-ジメトキシけい皮酸、trans-2,5-ジクロロけい皮酸、フマル酸、フマル酸モノエチル、trans-2-ヘキセン酸、2-ヘプテン酸、イタコン酸モノメチル、マレイン酸モノアミド、メサコン酸、メタクリル酸、4-メチル-2-ペンテン酸、trans,trans-ムコン酸、ムコブロム酸、ムコクロロ酸、3-メチルクロトン酸、4-メトキシけい皮酸、こはく酸モノ2-アクリロイルオキシエチル、3-5-ニトロ-2-フリルアクリル酸、3-3-ピリジルアクリル酸、α-フェニルけい皮酸、シキミ酸、チグリン酸、2-チオフェンアクリル酸、2-トリフルオロメチルアクリル酸、3-トリフルオロメチルけい皮酸、4-トリフルオロメチルけい皮酸、2-トリフルオロメチルけい皮酸、アリルメルカプタン、アリルグリシジルエ-テル、1,3-ブタジエンモノエポキシド、1,2-エポキシ-5-ヘキセン、1,2-エポキシ-9-デセン、アロバルビタ-ル、1,9-デカジエン、1,11-ドデカジエン、ジシクロペンタジエン、2,5-ジメチル-1,5-ヘキサジエン、ジイソプロピリデンアセトン、2,3-ジメチル-1,3-ブタジエン、ジアリルマロン酸ジエチル、1,3-ジベンジリデン-2-シクロヘキサノン、2,6-ジメチル-2,4,6-オクタトリエン、1,5,9-デカトリエン、9,10-エポキシ-1,5-シクロドデカジエン、ファルネシルアセタート、ゲラニル-リナロール、ゲラニルニトリル、1,5-ヘキサジエン、1,4-ヘキサジエン、1,5-ヘキサジエン-3,4-ジオール、イソプレン、±-リモネン、ミルセン、メチルシクロペンタジエン、2,5-ノルボルナジエン、1,7-オクタジエン、フマル酸モノエチル、マレイン酸水素エチル、マレイン酸モノオクチル、マレイン酸モノメチル、フマル酸モノイソプロピル、こはく酸モノ2-アクリロイルオキシエチル、6-アクリルアミドヘキサン酸、アクリルアミド、アリルアミン、1-アリル-2-チオ尿素、1-アリル-3-2-ヒドロキシエチル-2-チオ尿素、アリル尿素、3-アミノクロトン酸メチル、3-アミノ-5,5-ジメチル-2-シクロヘキセン-1-オン、S-アリル-L-システイン、3-アミノ-4,4,4-トリフルオロクロトン酸エチル、3-アミノ-2-シクロヘキセン-1-オン、3-ベンザルブチルアミド、クロトンアミド、けい皮酸アミド、2-1-シクロヘキセニルエチルアミン、メタクリル酸グリシジルまたはポリエチレングリコールジアクリレートを含む下記の多官能重合性化合物が挙げられる。特に、ポリエチレングリコールジアクリレート、スチレン、2,3,4,5,6-ペンタフルオロスチレン、メタクリル酸2-ヒドロキシエチル、アクリロニトリル、2-ノルボルネン等が好適に用いられる。4.架橋剤次いで、架橋剤について説明する。本発明において、抗菌剤の耐久性を高めるために水酸基、メルカプト基、カルボキシル基、アミノ基、エポキシ基、アルケニル基、アルキニル基、アクリロイル基、メタクリロイル基、クロロシリル基、アルコキシシリル基またはヒドロシリル基等の官能基と反応し得る架橋剤を用いてもよい。このような架橋剤としては、イソシアネート化合物、エポキシ化合物、アルデヒド系化合物、クロロシラン類、アルコキシシラン類、メラミン系化合物、イオウまたはイオウ化合物が挙げられる。これらの化合物の中で多官能化合物が、本発明の抗菌剤の有効成分である樹脂を合成した際、樹脂の架橋密度を挙げルことが可能で、機械的強度に優れた樹脂が得られることから、好ましく採用される。また、本発明の抗菌剤用組成物を用いた樹脂の合成において、過酸化物やアゾ化合物を架橋剤に使用して、ラジカル反応によって架橋させる樹脂の合成方法も採用可能であり、得られる樹脂に耐久性が得られることからも、本発明の抗菌剤に特に好ましく採用される。本発明の抗菌剤用組成物を用いた樹脂の合成において、架橋剤として使用し、水酸基やアミノ基等と反応して樹脂に架橋構造を形成するイソシアネート化合物としては、14-フェニレンジイソシアナート、4,4’-ジフェニルメタンジイソシアネート、3,3’ジクロロビフェニル-4,4’ジイソシアナート、ジシクロヘキシルメタン―4,4’-ジイソシアナート、ヘキサメチレンジイソシアナート、m-キシリレンジイソシアナート、トリレン2,6-ジイソシアナート、トリメチルヘキサメチレンジイソシアナート、ナフタレンジイソシアネート、またはイソホロンジイソシアネート等のジイソシアネート化合物が挙げられる。また、当該ジイソシアネート化合物のウレチジンジオン型二量化物、ビウレット型三量化物、イソシアヌレート型三量化物、1,3-プロパンジオール、トリメチロールプロパン等のポリオールのアダクト体等が挙げられる。また、トリフェニルメタンイソシアネート、またはトリスイソシアナートファニルチオホスフェイト等のトリイソシアネート等が挙げられる。本発明の抗菌剤用組成物を用いた樹脂の合成において、化合物としての安定性があり、得られる樹脂に柔軟性が得られることより、ヘキサメチレンジイソシアネートが特に好ましく採用される。本発明の抗菌剤用組成物を用いた樹脂の合成において、架橋剤として使用し、カルボキシル基等と反応して架橋構造を形成するエポキシ化合物としては、グリシジルエーテル系化合物、グリシジルエステル系化合物、グリシジルアミン系化合物、または脂環式系化合物等が挙げられる。例えば、1,4-ブタンジオールジグリシジルエーテル、2,2―ビス4-グリシジルオキシフェニルプロパン、1,2-シクロヘキサンジカルボン酸ジグリシジル、17オクタジエンジエポキシド、1,5-ヘキサジエンジエポキシド、イソシアヌル酸トリグリシジル、ネオペンチルグリコールジグリシジルエーテル、1,3-ブタジエンモノエポキシド、1,2-エポキシ-5-ヘキセン、または1,2-エポキシ-9-デセン等が挙げられる。本発明の抗菌剤用組成物を用いた樹脂の合成において、適度な反応性をもった1,4-ブタンジオールジグリシジルエーテルは特に好ましく採用される。本発明の抗菌剤用組成物を用いた樹脂の合成において架橋剤として使用し、フェノール性水酸基等と反応して架橋構造を形成するアルデヒド系化合物としては、ホルムアルデヒド、ホルマリン水溶液、パラホルムアルデヒド、トリオキサン、アセトアルデヒド、ポリオキシメチレンまたはプロピオンアルデヒドが挙げられる。本発明の抗菌剤用組成物を用いた樹脂の合成において、適度な反応性があり、取り扱いが容易であることより、パラホルムアルデヒドが特に好ましく採用される。本発明の抗菌剤用組成物を用いた樹脂の合成において、架橋剤として使用し、シロキサン結合を形成する架橋反応に有用なクロロシラン類としては、ジメチルジクロロシラン、ジエチルジクロロシラン、ジフェニルジクロロシラン、ジビニルジクロロシラン、メチルジクロロシラン、エチルジクロロシラン、フェニルジクロロシラン、ビニルジクロロシラン、ジクロロシラン、メチルトリクロロシラン、エチルトリクロロシラン、フェニルトリクロロシラン、ビニルトリクロロシラン、トリクロロシラン、テトラクロロシラン、1,2-ビストリクロロシリルエタン、ビストリクロロシリルアセチレン、3-クロロプロピルトリクロロシラン、シクロヘキシルトリクロロシラン、トリクロロ1H,1H,2H,2H-トリデカフルオロ-n-オクチルシラン、トリクロロ2シアノエチルシラン、またはフェニルトリクロロシラン等が挙げられる。本発明の抗菌剤用組成物を用いた樹脂の合成において、反応性がよく、安価であり入手し易いことより、ジメチルジクロロシランが特に好ましく採用される。本発明の抗菌剤用組成物を用いた樹脂の合成において、架橋剤として使用される、シロキサン結合を形成する架橋反応に有用なアルコキシシラン類としては、ジメチルジメトキシシラン、ジエチルジメトキシシラン、ジフェニルジメトキシシラン、ジビニルジメトキシシラン、メチルジメトキシシラン、エチルジメトキシシラン、フェニルジメトキシシラン、ビニルジメトキシシラン、ジメトキシシラン、メチルトリメトキシシラン、エチルトリメトキシシラン、フェニルトリメトキシシラン、ビニルトリメトキシシラン、トリメトキシシラン、テトラメトキシシラン、ジメチルジエトキシシラン、ジエチルジエトキシシラン、ジフェニルジエトキシシラン、ジビニルジエトキシシラン、メチルジエトキシシラン、エチルジエトキシシラン、フェニルジエトキシシラン、ビニルジエトキシシラン、ジエトキシシラン、メチルトリエトキシシラン、エチルトリエトキシシラン、フェニルトリエトキシシラン、ビニルトリエトキシシラン、トリエトキシシラン、テトラエトキシシラン、3-アミノプロピルトリエトキシシラン、3-2-アミノエチルアミノプロピルトリメトキシシラン、3-2-アミノエチルアミノプロピルトリエトキシシラン、ビス[3-トリメトキシシリルプロピル]アミン、1,2-ビストリメトキシシリルエタン、ベンジルトリエトキシシラン、3ブロモプロピルトリメトキシシラン、3-トリメトキシシリルプロピルクロリド、2シアノエチルトリエトキシシラン、クロロメチルトリエトキシシラン、シクロヘキシルトリメトキシシラン、2-3,4-エポキシシクロヘキシルエチルトリメトキシシラン、3グリシジルオキシプロピルトリメトキシシラン、3-メルカプトプロピルトリメトキシシラン、3-メルカプトプロピルトリエトキシシラン、1,1,1-トリフルオロ-3-トリメトキシシリルプロパン、トリエトキシフェニルシラン、トリメトキシフェニルシラン、トリメトキシ4-メトキシフェニルシラン、またはトリメトキシp-トリルシランが挙げられる。本発明の抗菌剤用組成物を用いた樹脂の合成において、反応性がよく、安価であり入手し易いことより、ジメチルジメトキシシランが特に好ましく採用される。本発明の抗菌剤用組成物を用いた樹脂の合成において、架橋剤として使用される、水酸基等と反応して架橋構造を形成するメラミン系化合物としては、メラミン、メチロール化メラミン、メチロール化メラミン誘導体が挙げられる。また、メチロール化メラミンに低級アルコールを反応させて部分的あるいは完全にエーテル化した化合物を用いることができる。また、メラミン系化合物単量体あるいは2量体以上の多量体のいずれでもよく、これらの混合物でもよい。本発明の抗菌剤用組成物を用いた樹脂の合成において、反応性がよく取り扱いが容易なことより、メチロール化メラミンとその誘導体が特に好ましく採用される。本発明の抗菌剤用組成物を用いた樹脂の合成において、架橋剤として使用される、アルケニル基、アルキニル基、アクリロイル基またはメタクリロイル基等と反応して架橋構造を形成するイオウ及びイオウ化合物としては、イオウ、テトラメチルチウラムジスルフィド、テトラエチルチウラムジスルフィド、テトラブチルチウラムジスルフィド、テトラキス2-エチルヘキシルチウラムジスルフィド、ジペンタメチレンチウラムテトラスルフィド、モルフォリンジスルフィド、または2-4’-モルフォリノジチオベンゾチアゾール等が挙げられる。本発明の抗菌剤用組成物を用いた樹脂の合成において、安価であり取り扱いし易いことより、イオウが特に好ましく採用される。本発明の抗菌剤用組成物を用いた樹脂の合成において、架橋剤として使用される、アルキル基等へのラジカル反応による架橋に有用な過酸化物としては、ベンゾイルパーオキサイド、ジクロルベンゾイルパーオキサイド、ジクミルパーオキサイド、ジ-tert-ブチルパーオキサイド、2,5-ジメチル-2,5-ジパーオキサイドベンゾエートヘキシン-3,1,4-ビスtert-ブチルペルオキシイソプロピルベンゼン、ラウロイルパーオキサイド、tert-ブチルペルアセテート、2,5-ジメチル-2,5-ジtert-ブチルペルオキシヘキシン-3,2,5-トリメチル-2,5-ジtert-ブチルペルオキシヘキサン、tert-ブチルペルベンゾエート、tert-ブチルペルフェニルアセテート、tert-ブチルペルイソブチレート、tert-ブチルペル-sec-オクトエート、tert-ブチルペルピパレート、またはクミルペルピパレート、tert-ブチルペルジエチルアセテートが挙げられる。本発明の抗菌剤用組成物を用いた樹脂の合成において、反応性よく、得られる樹脂が機械的特性に優れることから、ベンゾイルパーオキサイドが特に好ましく採用される。本発明の抗菌剤用組成物を用いた樹脂の合成において、架橋剤として使用される、アルキル基等へのラジカル反応による架橋に有用なアゾ化合物としては、アゾビスイソブチロニトリルまたはジメチルアゾイソブチレートが挙げられる。本発明の抗菌剤の有効成分である樹脂の合成において、低価格であり、取り扱いが容易なことから、アゾビスイソブチロニトリルが特に好ましく採用される。これら架橋剤は、単独あるいは複数を選んで使用することも可能であり、架橋剤の種類や使用量によって硬化速度やポットライフ、得られる樹脂の物性を適当に調整することも可能である。5.重合方法次いで、本発明の抗菌剤用組成物として、含フッ素重合性化合物a、含フッ素重合性化合物a-1、含フッ素重合性化合物a-2、または含フッ素重合性化合物a-3を用い、これら含フッ素重合性化合物を単独重合させ樹脂を得る重合方法について説明する。また、本発明の抗菌剤用組成物として、含フッ素重合性化合物a、含フッ素重合性化合物a-1、含フッ素重合性化合物a-2、または含フッ素重合性化合物a-3を用い、これら含フッ素重合性化合物と、重合性化合物b-1、重合性化合物b-2を共重合させ、樹脂を得る重合方法について説明する。重合方法には、ラジカル重合および遷移金属による重合がある。初めに、ラジカル重合について、説明する。本発明の抗菌剤用組成物より樹脂を得るための重合方法としては、一般的に使用される方法であれば特に制限されないが、ラジカル重合およびイオン重合が好ましく、配位アニオン重合、リビングアニオン重合、カチオン重合、開環メタセシス重合、またはビニレン重合を採用することが可能である。ラジカル重合は、ラジカル重合開始剤またはラジカル開始源の存在下で、塊状重合、溶液重合、懸濁重合または乳化重合から選ばれる公知の重合方法により、回分式、半連続式または連続式から選ばれる操作で行なう。ラジカル重合開始剤は特に限定されないが、アゾ系化合物、過酸化物系化合物、レドックス系化合物が挙げられ、本発明の抗菌剤の有効成分である樹脂を合成するには、アゾビスイソブチロニトリル、t-ブチルパーオキシピバレート、ジ-t-ブチルパーオキシド、i-ブチリルパーオキシド、ラウロイルパーオキサイド、スクシン酸パーオキシド、ジシンナミルパーオキシド、ジ-n-プロピルパーオキシジカーボネート、t-ブチルパーオキシアリルモノカーボネート、過酸化ベンゾイル、過酸化水素、または過硫酸アンモニウムが、本発明の抗菌剤の有効成分である樹脂を得るための重合反応に好ましく使用される。本発明の抗菌剤用組成物を用いて樹脂を得るための重合反応において、重合反応に用いる反応容器は特に限定されない。重合反応において、重合溶媒を用いてもよい。本発明の抗菌剤の有効成分である樹脂を得るための重合反応における、重合溶媒としては、ラジカル重合を阻害しないものが好ましく、酢酸エチル、酢酸n-ブチルから選ばれるエステル系、アセトン、メチルイソブチルケトンから選ばれるケトン系、トルエン、シクロヘキサンから選ばれる炭化水素系、メタノール、イソプロピルアルコール、メチルイソブチルカルビノール、エチレングリコールモノメチルエーテルから選ばれるアルコール系溶剤を用いることができる。また、水、エーテル系、環状エーテル系、フロン系、または芳香族系から選ばれた種々の溶媒を使用することも可能である。これらの溶剤は、単独あるいは2種類以上を混合してもよい。また、メルカプタンのような分子量調整剤を併用してもよい。本発明の抗菌剤の有効成分である樹脂を得るための重合反応において、共重合反応の反応温度はラジカル重合開始剤あるいはラジカル重合開始源により適宜選択され、通常は20°C以上、200°C以下の範囲内が好ましく、特に30°C以上、140°C以下の範囲内が好ましい。次いで、遷移金属による重合について説明する。開環メタセシス重合は、共触媒の存在下、IV、V、VI、またはVII属の遷移金属触媒を用いればよく、溶媒の存在下、公知の方法を用いればよい。遷移金属触媒は特に限定されないが、Ti系、V系、Mo系、またはW系の触媒が挙げられ、特に、本発明の抗菌剤の有効成分である樹脂を得るための重合反応においては、塩化チタンIV、塩化バナジウムIV、バナジウムトリスアセチルアセトナート、バナジウムビスアセチルアセトナートジクロリド、塩化モリブデンVI、または塩化タングステンVIが好ましい。触媒量としては、使用モノマーに対して0.001mol以上、10mol以下、好ましくは、0.01mol以上、1mol以下である。共触媒としては、アルキルアルミニウム、またはアルキルすずが挙げられ、特に、トリメチルアルミニウム、トリエチルアルミニウム、トリプロピルアルミニウム、トリイソプロピルアルミニウム、トリイソブチルアルミニウム、トリ-2-メチルブチルアルミニウム、トリ-3-メチルブチルアルミニウム、トリ-2-メチルペンチルアルミニウム、トリ-3-メチルペンチルアルミニウム、トリ-4-メチルペンチルアルミニウム、トリ-2-メチルヘキシルアルミニウム、トリ-3-メチルヘキシルアルミニウム、またはトリオクチルアルミニウムから選ばれるトリアルキルアルアルミニウム類、ジメチルアルミニウムクロライド、ジエチルアルミニウムクロライド、ジイソプロピルアルミニウムクロライド、またはジイソブチルアルミニウムクロライドから選ばれるジアルキルアルミニウムハライド類、メチルアルミニウムジクロライド、エチルアルミニウムジクロライド、エチルアルミニウムジアイオダイド、プロピルアルミニウムジクロライド、イソプロピルアルミニウムジクロライド、ブチルアルミニウムジクロライド、またはイソブチルアルミニウムジクロライドから選ばれるモノアルキルアルミニウムハライド類、メチルアルミニウムセスキクロライド、エチルアルミニウムセスキクロライド、プロピルアルミニウムセスキクロライド、またはイソブチルアルミニウムセスキクロライドから選ばれるアルキルアルミニウムセスキクロライド類に代表されるアルミニウム系、テトラ-n-ブチルすず、テトラフェニルすず、またはトリフェニルクロロすずが挙げられる。共触媒の使用量は、遷移金属触媒に対してモル比で、100当量以下、好ましくは30当量以下の範囲である。重合溶媒としては重合反応を阻害しなければよく、代表的なものとして、ベンゼン、トルエン、キシレン、クロロベンゼン、またはジクロロベンゼンから選ばれる芳香族炭化水素系、ヘキサン、ヘプタン、またはシクロヘキサンから選ばれる炭化水素系、四塩化炭素、クロロホルム、塩化メチレン、または1,2-ジクロロエタンから選ばれるハロゲン化炭化水素が挙げられる。本発明の抗菌剤の有効成分である樹脂を得るための重合反応において、これらの重合溶剤は単独でも使用しても、2種類以上を混合して使用してもよい。反応温度は、通常は-70°C以上、200°C以下が好ましく、特に-30°C以上、60°C以下が好ましい。ビニレン重合は、共触媒存在下、鉄、ニッケル、ロジウム、パラジウム、白金等のVIII属の遷移金属触媒や、ジルコニウム、チタン、バナジウム、クロム、モリブデン、またはタングステンから選ばれるIVB乃至VIB属の金属触媒を用いればよく、溶媒存在下、公知の方法を用いればよい。重合触媒は特に限定されないが、本発明の抗菌剤の有効成分である樹脂を得るための重合反応において、特に、鉄IIクロライド、鉄IIIクロライド、鉄IIブロマイド、鉄IIIブロマイド、鉄IIアセテート、鉄IIIアセチルアセトナート、フェロセン、ニッケロセン、ニッケルIIアセテート、ニッケルブロマイド、ニッケルクロライド、ジクロロヘキシルニッケルアセテート、ニッケルラクテート、ニッケルオキサイド、ニッケルテトラフルオロボレート、ビスアリルニッケル、ビスシクロペンタジエニルニッケル、ニッケルIIヘキサフルオロアセチルアセトナートテトラハイドレート、ニッケルIIトリフルオロアセチルアセトナートジハイドレート、ニッケルIIアセチルアセトナートテトラハイドレート、塩化ロジウムIII、ロジウムトリストリフェニルホスフィントリクロライド、パラジウムIIビストリフルオロアセテート、パラジウムIIビスアセチルアセトナート、パラジウムII2-エチルヘキサノエート、パラジウムIIブロマイド、パラジウムIIクロライド、パラジウムIIアイオダイド、パラジウムIIオキサイド、モノアセトニトリルトリストリフェニルホスフィンパラジウムIIテトラフルオロボレート、テトラキスアセトニトリルパラジウムIIテトラフルオロボレート、ジクロロビスアセトニトリルパラジウムII、ジクロロビストリフェニルホスフィンパラジウムII、ジクロロビスベンゾニトリルパラジウムII、パラジウムアセチルアセトナート、パラジウムビスアセトニトリルジクロライド、パラジウムビスジメチルスルホキサイドジクロライド、またはプラチニウムビストリエチルホスフィンハイドロブロマイドから選ばれるVIII属の遷移金属類や、塩化バナジウムIV、バナジウムトリスアセチルアセトナート、バナジウムビスアセチルアセトナートジクロリド、トリメトキシペンタメチルシクロペンタジエニルチタニウムIV、ビスシクロペンタジエニルチタニウムジクロリド、またはビスシクロペンタジエニルジルコニウムジクロリドから選ばれるIVB乃至VIB属の遷移金属類を用いることが好ましい。触媒量としては、使用モノマーに対して0.001mol以上、10mol以下、好ましくは、0.01mol以上、1mol以下である。共触媒としては、アルキルアルミノキサン、またはアルキルアルミニウムが挙げられ、本発明の抗菌剤の有効成分である樹脂を得るための重合反応において、特に、メチルアルミノキサンMAOや、トリメチルアルミニウム、トリエチルアルミニウム、トリプロピルアルミニウム、トリイソプロピルアルミニウム、トリイソブチルアルミニウム、トリ-2-メチルブチルアルミニウム、トリ-3-メチルブチルアルミニウム、トリ-2-メチルペンチルアルミニウム、トリ-3-メチルペンチルアルミニウム、トリ-4-メチルペンチルアルミニウム、トリ-2-メチルヘキシルアルミニウム、トリ-3-メチルヘキシルアルミニウム、トリオクチルアルミニウム等のトリアルキルアルアルミニウム類、ジメチルアルミニウムクロライド、ジエチルアルミニウムクロライド、ジイソプロピルアルミニウムクロライド、またはジイソブチルアルミニウムクロライドから選ばれるジアルキルアルミニウムハライド類、メチルアルミニウムジクロライド、エチルアルミニウムジクロライド、エチルアルミニウムジアイオダイド、プロピルアルミニウムジクロライド、イソプロピルアルミニウムジクロライド、ブチルアルミニウムジクロライド、またはイソブチルアルミニウムジクロライドから選ばれるモノアルキルアルミニウムハライド類、メチルアルミニウムセスキクロライド、エチルアルミニウムセスキクロライド、プロピルアルミニウムセスキクロライド、イソブチルアルミニウムセスキクロライドから選ばれるアルキルアルミニウムセスキクロライド類が挙げられる。共触媒量は、メチルアルミノキサンの場合、Al換算で50当量以上、500当量以下、その他アルキルアルミニウムの場合、遷移金属触媒に対してモル比で、100当量以下、好ましくは30当量以下の範囲である。また、重合溶媒は重合反応を阻害しなければよく、代表的なものとして、ベンゼン、トルエン、キシレン、クロロベンゼン、またはジクロロベンゼンから選ばれる芳香族炭化水素系、ヘキサン、ヘプタン、またはシクロヘキサンから選ばれる炭化水素系、四塩化炭素、クロロホルム、塩化メチレン、または1,2-ジクロロエタンから選ばれるハロゲン化炭化水素系、ジメチルホルムアミド、N-メチルピロリドン、またはN-シクロヘキシルピロリドンが挙げられる。これらの重合溶剤は単独あるいは2種類以上を混合してもよい。反応温度は、通常は-70°C以上、200°C以下が好ましく、特に、-40°C以上、80°C以下が好ましい。このようにして得られる本発明の抗菌剤の有効成分である樹脂の溶液または分散液から、媒質である有機溶媒または水を除去する方法としては、公知の方法を利用できる。例えば、再沈殿、ろ過、または減圧下での加熱留出等の方法が挙げられる。6.基材の表面処理方法次に基材の表面処理方法について説明する。本発明の抗菌剤用組成物は、目的とする基材にコーティングし機材の表面処理をすることが可能である。本発明の抗菌剤用組成物を溶剤に溶解し、これを基材に塗布乾燥して皮膜を得ることが可能である。また、塗布時に硬化剤を混合して用い、抗菌剤用組成物に含まれる含フッ素重合性化合物または重合性化合物を重合反応させて樹脂とし、皮膜の強度を向上することも可能であり、本発明において、好ましく採用される。また、含フッ素重合性化合物、重合性化合物に硬化剤を混合した、本発明の抗菌剤用組成物を基材に塗布し、熱や光あるいは触媒を作用させることによって樹脂とし、前記皮膜を硬化させることも可能である。無溶剤で塗布することも可能であり、製造環境を改善するために非常に効果的である。本発明の抗菌剤用組成物に用いる溶媒としては、抗菌剤用組成物と反応することなく、抗菌剤用組成物が可溶であれば、特に制限されないが、アセトン、メチルエチルケトン、シクロヘキサノン、メチルイソアミルケトン、または2‐ヘプタノンから選ばれるケトン類、エチレングリコール、エチレングリコールモノアセテート、ジエチレングリコール、ジエチレングリコールモノアセテート、プロピレングリコール、プロピレングリコールモノアセテート、ジプロピレングリコール、ジプロピレングリコールモノアセテート、モノメチルエーテル、モノエチルエーテル、モノプロピルエーテル、モノブチルエーテルまたはモノフェニルエーテルから選ばれる多価アルコール類およびメタノール、エタノール、イソプロピルアルコール、メチルイソブチルカルビノールから選ばれる一価アルコール類、またはその誘導体、ジオキサンのような環式エーテル類、乳酸メチル、乳酸エチル、酢酸メチル、酢酸エチル、酢酸ブチル、ピルビン酸メチル、ピルビン酸エチル、メトキシプロピオン酸メチル、エトキシプロピオン酸エチルから選ばれるエステル類、キシレン、またはトルエンから選ばれる芳香族系溶媒、フロン、代替フロン、パーフルオロ化合物、またはヘキサフルオロイソプロピルアルコールから選ばれるフッ素系溶剤、塗布性を高める目的で高沸点弱溶剤であるターペン系の石油ナフサ溶媒やパラフィン系溶媒を使用可能である。これらは単独で用いてもよいし、2種以上混合して用いて構わない。本発明において、発明1~7に示した抗菌剤用組成物を基材表面に塗布して皮膜を形成する。即ち、本発明は、発明1~7のいずれかの抗菌剤用組成物を基材表面に塗布して皮膜を形成することを特徴とする基材の表面処理方法である。発明2の含フッ素重合性化合物a、発明3の含フッ素重合性化合物a-1、発明4の含フッ素重合性化合物a-2、または発明5の含フッ素重合性化合物a-3を与える重合性化合物に加えて、一般式5の重合性化合物b-1、一般式6の重合性化合物b-2を与える重合性化合物を加えてもよく、発明7の架橋剤を加えてもよい。発明1~7の抗菌剤用組成物を用いた樹脂を合成するための2個以上の重合性二重結合を有する多官能性重合性化合物を用意した。詳しくは、発明1~4に示したビスメチド酸基を有する含フッ素重合性化合物a、および一般式5の重合性化合物b-1、および一般式6の重合性化合物b-2を与える重合性化合物を用意した。これら化合物を、溶剤を用いないで直接にガラス基材の上にバーコータ、スプレー、スピンコート等で塗布した後に、または、これら化合物を含む溶液をガラス基材の上にバーコータ、スプレー、スピンコート等で塗布した後に、重合させることで、無色透明な本発明の抗菌剤用組成物を用いた皮膜抗菌性皮膜が得られた。化合物によっては、溶剤を用いずに基材表面に直接塗布することが可能であり、溶剤を用い溶液とした場合と異なり、重合後に乾燥工程を必要としないため、溶剤を用いないで皮膜を得ることが好適である。尚、溶液で塗布する際は、溶剤には重合に使用可能な溶剤が好適に用いられる。この際、酢酸エチルおよび酢酸n-ブチル等のエステル系溶剤、アセトン、メチルイソブチルトンまたはシクロヘキサノン等のケトン系溶剤、n-ヘキサンおよびn-ヘプタン等の炭化水素系溶剤、メタノール、イソプロピルアルコール、メチルイソブチルカルビノール、またはエチレングリコールモノメチルエーテル等のアルコール系溶剤、水、エーテル系溶剤、環状エーテル系溶剤、フロン系溶剤、あるいはトルエンまたはキシレン等の芳香族系溶剤が使用される。これらの溶剤を、単独で、または複数の種類を混合して、重合溶剤として使用することができる。ラジカル重合反応の開始剤としては、アゾ系化合物、過酸化物系化合物、レドックス系化合物が挙げられ、特にアゾビスイソブチロニトリル、tert-ブチルパーオキシピバレート、ジ-tert-ブチルパーオキシド、i-ブチリルパーオキシド、ラウロイルパーオキサイド、スクシン酸パーオキシド、ジシンナミルパーオキシド、ジ-n-プロピルパーオキシジカーボネート、tert-ブチルパーオキシアリルモノカーボネート、過酸化ベンゾイル、過酸化水素、または過硫酸アンモニウムを用いることが好ましい。入手しやすく反応性が良好なことより、過ピバル酸-tert-ブチルが、本発明において、特に好適に用いられる。また、ラジカル重合反応を行なうには、光重合開始剤を用いることもでき、アルキルフェノン系では2,2-ジメトキシ-1,2-ジフェニルエタン-1-オン、1-ヒドロキシシクロヘキシルフェニルケトン、2-ヒドロキシ-2-メチル-1-フェニルプロパン-1-オン、1-4-2-ヒドロキシエトキシフェニル-2-ヒドロキシ-2-メチル-1-プロパン-1-オン、2-ヒドロキシ-1-{4-[4-2-ヒドロキシ-2-メチルプロピオニルベンジル]フェニル}-2-メチルプロパン-1-オン、2-メチル-1-4-メチルフェニル-2-モルフォリノプロパン-1-オン、2-ベンジル-2-ジメチルアミノ-1-4-モルフォリノフェニルブタノン-1、2-ジメチルアミノ-2-[4-メチルフェニルメチル]-1-[4-4-モルフォリニルフェニル]-1-ブタノン、またはオリゴ{2-ヒドロキシ-2-メチル-[4-1-メチルビニルフェニル]}プロパノン、アシルホスフィンオキサイド系では2,4,6-トリメチルベンゾイルフェニルホスフィンオキサイドまたはビス2,4,6-トリメチルベンゾイルフェニルホスフィンオキサイドを用いることが好ましい。光重合開始剤としては、入手しやすく反応性が良好なことより、1-ヒドロキシシクロヘキシルフェニルケトンが特に好適に用いられる。重合時の反応温度は、用いる開始剤の種類によって異なる。熱重合開始剤を使用した場合、通常、50°C以上、150°C以下が好ましく、ハンドリング上、特に80°C~120°Cが好ましい。また、光重合開始剤を使用した場合、PETフィルムのような比較的耐熱性の低い基材上でラジカル重合させることが可能であり、高圧水銀ランプを用いて、約10mW/cm2の条件で10分間照射することにより光硬化させる。重合反応の反応温度は、通常、0°C以上、100°C以下が好ましく、ハンドリング上、特に20°C以上、50°C以下が好ましい。塗布する基材としては、ガラス、プラスチック、金属等があり、電気部品、電子用品、建材、工芸用品、服飾産業用品、医療用品等が例示される。本発明の抗菌剤用組成物を用いた抗菌性樹脂は、必要に応じ、塩酸水溶液や硫酸水溶液中に浸漬し、イオン交換水で洗浄を行うことができる。また、含フッ素重合性化合物、重合性化合物または架橋性化合物を含む原料溶液を多孔質フィルムへ含浸させる、原料溶液に繊維、ナノシリカ微粒子やグラスファイバー等のフィラーを混合すること等によって、本発明の抗菌剤用組成物を用いた抗菌性樹脂の機械的強度を高めてもよい。本発明の抗菌剤用組成物を用いた抗菌性樹脂の厚みに特に制限はないが、20nm以上、1mm以下が好ましい。20nmより薄いと塗布が困難となり、1mmより厚くする必要はない。膜厚は基板上への塗布厚、即ち、単位体積あたりへの塗布量により調整する。以下、本発明について、具体的な実施例を示す。本発明は以下の実施例に限定されるものではない。本発明の実施例において、発明2のビスメチド酸基を含むアクリル系含フッ素重合性化合物a-1として、MA-ABMDを用いた例を樹脂の合成例1~11、および実施例1~11に示した。次いで、発明3のビスメチド酸基を含むスチレン系含フッ素重合性化合物a-2として、BTSB-DMSSを用いた例を、合成例12、13、および実施例12、13に示した。次いで、発明4のビスメチド酸基を含むノルボルネン系含フッ素重合性化合物a-3として、BTSB-NB-OHを用いた例を、合成例14、15、および実施例14、15に示した。さらに、樹脂の合成例1~15に記載で得られたものを、実施例1~19にて樹脂膜化し、得られた樹脂膜を試験片として、実施例JISZ2801:2006抗菌性試験方法の方法に従って大腸菌EscherichiacoliNBRC3972を用いて抗菌性試験を行い、抗菌性を評価した。比較例1に、ポリエチレングリコールジアクリレートとモノメチド酸基を有する構造のMA-EATfを反応させてなる樹脂、比較例2に、ポリエチレングリコールジアクリレートとヘキサフルオロカルビノール基-CF32OHを有するMA-3,5-HFA-CHOHを反応させてなる樹脂、比較例3にポリエチレングリコールジアクリレートのみを反応させた樹脂、および比較例4としてポリエチレンフィルムを用いて、抗菌活性試験を行い、本発明のビスメチド酸基を含む樹脂実施例1~19と抗菌性を比較した。樹脂の合成例1~13で用いたビスメチド酸基を含む樹脂は、合成しやすく取り扱いが容易であることから、特に本発明の抗菌剤に好適に用いることができる。具体的には、MA-ABMD、BTSB-DMSS、BTSB-NB-OHが重合したことにより得られたビスメチド酸基を有する含フッ素重合性化合物aを含む樹脂である。以下に、MA-ABMD、BTSB-DMSS、BTSB-NB-OH、MA-EATf、MA-3,5-HFA-CHOH、BTSB-CDMS、NBOGおよびA-200の構造式を示す。以下、本発明の抗菌剤用組成物に含有させる、含フッ素重合性化合物の合成例を示す。[BTSB-DMSSの合成例]窒素雰囲気下で、還流冷却器を備えた100mlの三口フラスコ内に、マグネシウム2.08g、テトラヒドロフラン22mlを加え、23°Cにて攪拌した。引き続き窒素雰囲気下、当該温度で、p-ブロモスチレン14.50g、ジブロモエチレン0.31g、テトラヒドロフラン62mlの混合液を少量ずつ1時間かけて、徐々に三口フラスコ内に滴下した。滴下後、2時間攪拌し続け、23°CにてBTSB-CDMS9.81gを少量ずつ30分かけて、徐々に滴下した。滴下後、30分攪拌し続け、その後、1N塩酸水溶液およびトルエンを加え、攪拌混合する洗浄操作を2回行った。洗浄操作を行った後の内容物はトルエンと共沸させて、脱水操作を行った後、上記ノンフレックスMBP0.25gを加え、150Paの減圧下138~142°Cで減圧蒸留を行い、4-4,4-ビストリフルオロメタンスルホニルブチルジメチルシリルスチレン以下、BTSB-DMSSと略するを留出させて、11.42gが得られた。この際、収率は53.9であった。尚、反応式は以下、ReactionFormula1に示す通りである。[BTSB-DMSSのスペクトルデータ]1H-NMR溶剤:重クロロホルム;σ=6.15-5.97m,2H,5.72-5.67m,1H,4.78t,J=8.0Hz,1H,2.49-2.47m,2H,1.76-1.69m,2H,0.63t,J=8.0Hz,2H,0.10s,6Hppm19F-NMR溶剤:重クロロホルム;σ=-73.30ppm[BTSB-NB-OHの合成例]窒素雰囲気下で、還流冷却器を備えた100mlの三口フラスコ内に、ビスメチド酸10.06g0.0359モル、テトラヒドロフラン17mlを加え、0°Cにて攪拌した。引き続き窒素雰囲気下、当該温度で、メチルマグネシウムクロリド3M24mlを少量ずつ30分かけて、徐々に三口フラスコ内に滴下した。滴下後、23°Cにて30分攪拌し続け、当該温度にて前記構造のNBOG6.46g0.0359モルをテトラヒドロフラン24mlに溶解させた溶液を少量ずつ10分かけて、徐々に滴下した。滴下後、3時間攪拌し続け、その後、1N塩酸水溶液およびトルエンを加え、攪拌混合する洗浄操作を2回行った。洗浄操作を行った後の内容物はトルエンと共沸させて、脱水操作を行った後、上記ノンフレックスMBP0.25gを加え、130Paの減圧下149~152°Cで減圧蒸留を行い、ノルボルネン化合物以下、BTSB-NB-OHと略するを留出させて、11.4gが得られた。この際、収率は68.9であった。尚、反応式は以下、ReactionFormula2に示す通りである。[BTSB-NB-OHのスペクトルデータ]1H-NMR溶剤:重クロロホルム;σ=6.15m,1H,5.92m,1H,5.57m,1H,4.04m,1H,3.63-3.59m,2H,3.27-3.23m,2H,2.58-2.52m,2H,2.36m,1H,1.82m,1H,1.58m,1H,1.50m,1H,1.27m,1H,1.14m,1H,0.51m,1Hppm19F-NMR溶剤:重クロロホルム;σ=-72.80s,3F,-73.80s,3Fppm以下に、本発明の抗菌剤用組成物を用いた樹脂の重合方法について説明する。[樹脂の合成例1]ガラス製フラスコ中で、3-メタクリロキシ-1,1-ビストリフルオロメタンスルホニルブタン酸以下、MA-ABMDと略する、1.51g0.0037molとポリエチレングリコールジアクリレート新中村化学工業株式会社製、製品名:A-2002.68g0.0088mol、および重合開始剤としての過ピバル酸-tert-ブチル日本油脂株式会社製、製品名:パーブチルPV0.10gを加え、十分に攪拌しながら脱気し、窒素ガスを導入した。ガラス板上に前記溶液5mlを載せ、バーコータを使用して塗布した。予め80°Cに調整した窒素導入装置付きのイナートオーブンに入れ、80°Cで30分間加熱した。次に、毎分1°Cで昇温させ、さらに120°Cにて60分間保持して硬化させ、ガラス基板上に硬化塗膜を形成した。また、予め2枚のガラス板を用意し、隙間ができるようスペーサーとなる厚さ0.2mmの薄いガラスの小片を周辺部に挟み込み、その隙間部分に毛細管現象を利用して前記溶液を注入した。窒素雰囲気下、80°Cに昇温させたオーブン内にて30分間保持した後、毎分1°Cで昇温させ、さらに120°Cにて60分間保持して硬化させた。オーブンから取り出して室温まで冷却した後、水をはったバットに浸漬した。1時間後、樹脂膜をガラス板から剥がし、水分をウエスで拭き取った後、室温で放置して乾燥し、硬化した自立膜を得た。[樹脂の合成例2]ガラス製フラスコ中に、MA-ABMD、4.06g0.0100molとポリエチレングリコールジアクリレート新中村化学工業株式会社製、製品名:A-2000.76g0.0025mol、および重合開始剤としての過ピバル酸-tert-ブチル日本油脂株式会社製、製品名:パーブチルPV0.10gを加え、十分に攪拌しながら脱気し、窒素ガスを導入した。その後、樹脂の合成例1と同様の手順で該溶液を硬化させた。[樹脂の合成例3]ガラス製フラスコ中に、MA-ABMD、0.528g0.0013molとポリエチレングリコールジアクリレート新中村化学工業株式会社製、製品名:A-2003.435g0.0113mol、および重合開始剤としての過ピバル酸-tert-ブチル日本油脂株式会社製、製品名:パーブチルPV0.10gを加え、十分に攪拌しながら脱気し、窒素ガスを導入した。その後、樹脂の合成例1と同様の手順で該溶液を硬化させた。[樹脂の合成例4]ガラス製フラスコ中に、MA-ABMD、0.053g0.00013molとポリエチレングリコールジアクリレート新中村化学工業株式会社製、製品名:A-2003.760g0.01237mol、および重合開始剤としての過ピバル酸-tert-ブチル日本油脂株式会社製、製品名:パーブチルPV0.10gを加え、十分に攪拌しながら脱気し、窒素ガスを導入した。その後、樹脂の合成例1と同様の手順で該溶液を硬化させた。[樹脂の合成例5]ガラス製フラスコ中に、MA-ABMD、0.053g0.00013molとポリエチレングリコールジアクリレート新中村化学工業株式会社製、製品名:A-2007.864g0.02587mol、および重合開始剤としての過ピバル酸-tert-ブチル日本油脂株式会社製、製品名:パーブチルPV0.10gを加え、十分に攪拌しながら脱気し、窒素ガスを導入した。その後、樹脂の合成例1と同様の手順で該溶液を硬化させた。[樹脂の合成例6]ガラス製フラスコ中に、MA-ABMD、0.0053g0.000013molとポリエチレングリコールジアクリレート新中村化学工業株式会社製、製品名:A-2003.7960g0.012487mol、および重合開始剤としての過ピバル酸-tert-ブチル日本油脂株式会社製、製品名:パーブチルPV0.10gを加え、十分に攪拌しながら脱気し、窒素ガスを導入した。その後、樹脂の合成例1と同様の手順で該溶液を硬化させた。[樹脂の合成例7]ガラス製フラスコ中にて2-ブタノン10.4gへMA-ABMDを5.00g0.0123モル溶解し混合した。この溶液に重合開始剤として過ピバル酸-tert-ブチル日本油脂株式会社製、製品名:パーブチルPV0.057gを加え、十分に攪拌しながら脱気し、窒素ガスを導入した後に70°Cにて16時間反応を行なった。反応終了後の溶液を240gのn-ヘプタンに滴下し、白色の沈殿を得た。この沈殿を濾別し、75°Cにて減圧乾燥を行い4.08gの白色固体を得た。GPC測定結果;Mw=80,100、Mw/Mn=2.77DSC測定結果;Tg=160°C[樹脂の合成例8]ガラス製フラスコ中にて2-ブタノン9.8gへMA-ABMDを3.90g0.0096モル、スチレン東京化成工業株式会社製を1.00g0.0096モル溶解し混合した。この溶液に重合開始剤として過ピバル酸-tert-ブチル日本油脂株式会社製、製品名:パーブチルPV0.094gを加え、十分に攪拌しながら脱気し、窒素ガスを導入した後に70°Cにて16時間反応を行なった。反応終了後の溶液を100gのn-ヘプタンに滴下し、白色の沈殿を得た。この沈殿を濾別し、75°Cにて減圧乾燥を行い1.59gの白色固体を得た。GPC測定結果;Mw=31,200、Mw/Mn=1.98DSC測定結果;Tg=116°C[樹脂の合成例9]ガラス製フラスコ中にて2-ブタノン9.8gへMA-ABMDを2.03g0.0050モル、2,3,4,5,6-ペンタフルオロスチレン東京化成工業株式会社製を0.97g0.0050モル溶解し混合した。この溶液に重合開始剤として過ピバル酸-tert-ブチル日本油脂株式会社製、製品名:パーブチルPV0.049gを加え、十分に攪拌しながら脱気し、窒素ガスを導入した後に70°Cにて16時間反応を行なった。反応終了後の溶液を200gのn-ヘプタンに滴下し、白色の沈殿を得た。この沈殿を濾別し、75°Cにて減圧乾燥を行い2.31gの白色固体を得た。GPC測定結果;Mw=74,500、Mw/Mn=2.02DSC測定結果;Tg=132°C[樹脂の合成例10]ガラス製フラスコ中にて2-ブタノン1.4gへMA-ABMDを1.80g0.0044モル、メタクリル酸2-ヒドロキシエチルを0.07g0.0005モル溶解し混合した。この溶液に重合開始剤として過ピバル酸-tert-ブチル日本油脂株式会社製、製品名:パーブチルPV0.024gを加え、十分に攪拌しながら脱気し、窒素ガスを導入した後に70°Cにて16時間反応を行なった。反応終了後の溶液を100gのn-ヘプタンに滴下し、白色の沈殿を得た。この沈殿を濾別し、75°Cにて減圧乾燥を行い1.77gの白色固体を得た。GPC測定結果;Mw=429,400、Mw/Mn=4.87DSC測定結果;Tg=148°C[樹脂の合成例11]ガラス製フラスコ中にて2-ブタノン10.3gへMA-ABMDを0.20g0.0005モル、メタクリル酸メチル東京化成工業株式会社製を4.96g0.0495モル溶解し混合した。この溶液に重合開始剤として過ピバル酸-tert-ブチル日本油脂株式会社製、製品名:パーブチルPV0.123gを加え、十分に攪拌しながら脱気し、窒素ガスを導入した後に70°Cにて16時間反応を行なった。反応終了後の溶液を105gのn-ヘプタンに滴下し、白色の沈殿を得た。この沈殿を濾別し、75°Cにて減圧乾燥を行い4.13gの白色固体を得た。GPC測定結果;Mw=36,400、Mw/Mn=1.71DSC測定結果;Tg=123°C[樹脂の合成例12]ガラス製フラスコ中にて酢酸ブチル2.8gへBTSB-DMSSを5.08g0.0105モル加え、溶解し混合した。この溶液に重合開始剤として過ピバル酸-tert-ブチル日本油脂株式会社製、製品名:パーブチルPV0.55gを加え、十分に攪拌しながら脱気し、窒素ガスを導入した後に70°Cにて16時間反応を行なった。反応終了後の溶液を28gのn-ヘプタンに滴下し、白色の沈殿を得た。この沈殿を濾別し、75°Cにて減圧乾燥を行い4.65gの白色固体を得た。GPC測定結果;Mw=33,300、Mw/Mn=1.44[樹脂の合成例13]ガラス製フラスコ中にて酢酸ブチル7.7gへBTSB-DMSSを7.54g0.0156モル、アクリロニトリル8.01g0.1511モル加え、溶解し混合した。この溶液に重合開始剤として過ピバル酸-tert-ブチル日本油脂株式会社製、製品名:パーブチルPV0.41gを加え、十分に攪拌しながら脱気し、窒素ガスを導入した後に70°Cにて16時間反応を行なった。反応終了後の溶液を120gのn-ヘプタンに滴下し、白色の沈殿を得た。この沈殿を濾別し、75°Cにて減圧乾燥を行い14.90gの白色固体を得た。GPC測定結果;Mw50万以上[樹脂の合成例14]ガラス製フラスコ中にてトルエン4.4gへBTSB-NB-OHを9.24g0.0201モルを加え、溶解し混合した。この溶液にジクロロビスベンゾニトリルパラジウムII0.141g、三フッ化ホウ素エチルエーテル2.15gを加え、十分に攪拌しながら脱気し、窒素ガスを導入した後に23°Cにて4時間反応を行なった。反応終了後の溶液を82gのn-ヘプタンに滴下し、白色の沈殿を得た。この沈殿を濾別し、75°Cにて減圧乾燥を行い5.09gの白色固体を得た。GPC測定結果;Mw=9,000、Mw/Mn=1.48[樹脂の合成例15]ガラス製フラスコ中にてトルエン4.4gへBTSB-NB-OHを2.47g0.0054モル、2-ノルボルネン4.59g0.0488モルを加え、溶解し混合した。この溶液にジクロロビスベンゾニトリルパラジウムII0.200g、三フッ化ホウ素エチルエーテル2.05gを加え、十分に攪拌しながら脱気し、窒素ガスを導入した後に23°Cにて4時間反応を行なった。反応終了後の溶液を80gのn-ヘプタンに滴下し、白色の沈殿を得た。この沈殿を濾別し、75°Cにて減圧乾燥を行い6.31gの白色固体を得た。GPC測定結果;Mw50万以上本発明の抗菌剤用組成物を用いて合成した樹脂の抗菌性を評価するための試験片を作製した。作製した試験片を用い、JISZ2801:2006抗菌性試験方法の方法に従って大腸菌EscherichiacoliNBRC3972を用いて抗菌性試験を行った。無加工試験片としてはポリエチレンフィルムを用いた。実施例については、上記樹脂の合成例1~6の硬化物、合成例7~15の白色固体から抗菌性樹脂を得る工程について説明する。[実施例1]樹脂の合成例1で得た硬化物を室温まで冷却後、水に浸漬することで、50mm×50mm×0.05mmの樹脂膜を得た。[実施例2]樹脂の合成例2で得た硬化物から、実施例1と同様の手順で樹脂膜を得た。[実施例3]樹脂の合成例3で得た硬化物から、実施例1と同様の手順で樹脂膜を得た。[実施例4]樹脂の合成例4で得た硬化物から、実施例1と同様の手順で樹脂膜を得た。[実施例5]樹脂の合成例5で得た硬化物から、実施例1と同様の手順で樹脂膜を得た。[実施例6]樹脂の合成例6で得た硬化物から、実施例1と同様の手順で樹脂膜を得た。[実施例7]樹脂の合成例7で得た白色固体0.2gをN,N-ジメチルホルムアミド以下、DMFと略する3.8gに溶解し混合した。前記溶液をガラス板上に塗布し、120°Cに昇温させたオーブン内にて30分間保持した後、毎分1°Cで昇温させ、さらに160°Cに60分間保持して硬化させ、樹脂膜を得た。[実施例8]樹脂の合成例8で得た白色固体0.2gをDMF3.8gに溶解し混合した。実施例7と同様の手順で樹脂膜を得た。[実施例9]樹脂の合成例9で得た白色固体0.2gをDMF3.8gに溶解し混合した。実施例7と同様の手順で樹脂膜を得た。[実施例10]樹脂の合成例10で得た白色固体1.50gをシクロヘキサノン10.0gに溶解し、ピリジン0.33g、ヘキサメチレンジイソシアナートを0.10g加えて攪拌し、均一溶液を得た。前記溶液をガラス板上に塗布し、室温にて1時間仮乾燥した後、80°Cに昇温させたオーブン内にて30分間保持した後、毎分1°Cで昇温させ、さらに130°Cに60分間保持して硬化膜を得た。これを1N塩酸水溶液1Lの入ったビーカーに80°Cにて1時間浸漬させた後、イオン交換水で洗浄し、75°Cにて減圧乾燥を行い、樹脂膜を得た。[実施例11]樹脂の合成例11で得た白色固体0.2gをDMF3.8gに溶解し混合した。実施例6と同様の手順で樹脂膜を得た。[実施例12]樹脂の合成例12で得た白色固体0.2gをDMF3.8gに溶解し混合した。実施例6と同様の手順で樹脂膜を得た。[実施例13]樹脂の合成例13で得た白色固体0.2gをDMF3.8gに溶解し混合した。実施例7と同様の手順で樹脂膜を得た。[実施例14]樹脂の合成例14で得た白色固体0.2gをDMF3.8gに溶解し混合した。実施例7と同様の手順で樹脂膜を得た。[実施例15]樹脂の合成例11で得た白色固体0.1gをメチルイソブチルカルビノール9.9gに溶解した。前記溶液を4インチシリコンウエハ基板上にスピンコーターにより塗布し、90°Cにて3分間乾燥して、厚み20nmの硬化膜を得た。[実施例16]実施例1と同様の手順で得た樹脂膜から、大きさ50mm×50mmの試験片を切り出し、0.05N水酸化ナトリウム水溶液200mLに浸漬した。室温で12時間放置後、混合溶液から膜を取り出し、膜表面を蒸留水で洗浄した。液中のナトリウムイオンにより、樹脂膜中のビスメチド酸基は、ナトリウム塩ビスメチド酸塩を含む有機基となる。[実施例17]実施例2と同様の手順で得た樹脂膜から、大きさ50mm×50mmの試験片を切り出し、0.05N水酸化ナトリウム水溶液200mLとの混合溶液に浸漬した。室温で12時間放置後、混合溶液から膜を取り出し、膜表面を蒸留水で洗浄した。液中のナトリウムイオンにより、樹脂膜中のビスメチド酸基は、ナトリウム塩ビスメチド酸塩を含む有機基となる。[実施例18]実施例5と同様の手順で得た樹脂膜から、大きさ50mm×50mmの試験片を切り出し、0.5重量酢酸銀水溶液500mLに浸漬した。室温で12時間放置後、混合溶液から膜を取り出し、膜表面を蒸留水で洗浄した。液中の銀イオンにより、樹脂膜中のビスメチド酸基は、銀塩ビスメチド酸塩を含む有機基となる。[実施例19]実施例5と同様の手順で得た樹脂膜から、大きさ50mm×50mmの試験片を切り出し、0.5重量イミダゾール水溶液500mLに浸漬した。室温で12時間放置後、混合溶液から膜を取り出し、膜表面を蒸留水で洗浄した。樹脂膜中のビスメチド酸基は、イミダゾーリウム塩ビスメチド酸塩を含む有機基となる。[比較例1]ガラス製フラスコ中に、前記構造のモノメチド酸基を含む構造のMA-EATf、0.97g0.0037molとポリエチレングリコールジアクリレート新中村化学工業株式会社製、製品名:A-2003.40g0.0088mol、および重合開始剤としての過ピバル酸-tert-ブチル日本油脂株式会社製、製品名:パーブチルPV0.10gを加え、十分に攪拌しながら脱気し、窒素ガスを導入した。その後、実施例1と同様の手順で該溶液を硬化させて樹脂膜を得た。[比較例2]ガラス製フラスコ中に、前記構造のヘキサフルオロカルビノール基-CF32OHを含むMA-3,5-HFA-CHOH、1.85g0.0037molとポリエチレングリコールジアクリレート新中村化学工業株式会社製、製品名:A-2002.68g0.0088mol、および重合開始剤としての過ピバル酸-tert-ブチル日本油脂株式会社製、製品名:パーブチルPV0.10gを加え、十分に攪拌しながら脱気し、窒素ガスを導入した。その後、実施例1と同様の手順で該溶液を硬化させて樹脂膜を得た。[比較例3]ガラス製フラスコ中にてポリエチレングリコールジアクリレート新中村化学工業株式会社製、製品名:A-2003.80g0.0125mol、および重合開始剤としての過ピバル酸-tert-ブチル日本油脂株式会社製、製品名:パーブチルPV0.10gを加え、十分に攪拌しながら脱気し、窒素ガスを導入した。その後、実施例1と同様の手順で該溶液を硬化させて樹脂膜を得た。[比較例4]無加工試験片としてのポリエチレンフィルム。[抗菌性の評価]合成した樹脂膜の抗菌性を評価するため、ビスメチド酸基を有する樹脂を含む樹脂膜実施例1~18、ビスメチド酸基を含まない樹脂膜比較例1~3、5、無加工試験片としてのポリエチレンフィルム比較例4の厚み0.2mmの樹脂膜から、大きさ50mm×50mmの試験片を切り出し、JISZ2801:2006抗菌性試験方法の方法に従って大腸菌EscherichiacoliNBRC3972を用いて抗菌性試験を行った。結果を表1に示す。尚、表1中のメチド量とは、ビスメチド酸基を含む重合性化合物モノマー1と、ビスメチド酸基を含まない重合性化合物モノマー2の和に占めるモノマー1のモル数の割合である。また滅菌率とは、下記の式によって算出される。抗菌活性値は、無加工品の24時間培養後菌数Bを抗菌加工品の24時間培養後菌数Cで除した数の対数値であり、抗菌活性値2.0以上滅菌率、99以上で効果があると定義される。表1に示すように、本発明の実施例1~19で得られたビスメチド酸基を有する抗菌剤で表面を被覆してなる抗菌性部材は優れた抗菌活性を示すことが判った。比較して、ビスメチド酸基を有しない抗菌性部材は抗菌活性を示さなかった。[カビ抵抗性の評価]合成した樹脂膜のカビ抵抗性を評価するため、ビスメチド酸基を有する樹脂を含む樹脂膜実施例1、3,4、6、無加工試験片としてのポリエチレンフィルム比較例4、ナフィオン117フィルム比較例5の樹脂膜から、大きさ、40mm×40mmの試験片を切り出した。試験方法は、JISZ2911:2000かび抵抗性試験方法付属書1プラスチック製品の試験に準拠し、菌株は表2に示す指定された5種類を混合して用いて行った。試験の判定基準は表3に示す通りである。試験の結果は表4に示す通りである、実施例1、3、4、6のフィルムでカビ抵抗性がみられ、比較例4、5のフィルムではカビ抵抗性はみられなかった。[抗ウィルス性の評価]合成した樹脂膜の抗ウィルス性を評価するため、ビスメチド酸基を有する樹脂を含む樹脂膜実施例3、4、無加工試験片としてのポリエチレンフィルム比較例4の厚み約0.2mmの樹脂膜から、大きさ、50mm×50mmの試験片を切り出した。評価ウィルスとして、エンベロープを持つA型インフルエンザウィルス及びエンベロープを持たないネコカリシウィルスを用いた。試験は、試験片にウィルス液200mlを滴下した後、試験片とウィルスの接触効率を上げるため、大きさ、40mm×40mmのポリプロピレンフィルムを乗せて行った。2時間後、試験片とウィルス液を接触させた液からウィルスを回収し、反応を停止させた液を10倍段階希釈して、反応停止液原液または希釈液をウィルス感染価測定用細胞に感染させ、ウィルス増殖による細胞変性効果を観察した。結果、実施例3、4の樹脂膜はA型インフルエンザウィルスおよびネコカリシウィルスに対して高い抗ウィルス性を示し、希釈液のみならず反応停止液原液において細胞変性効果が全くみられなかった。また、同様な方法で試験したポリエチレンフィルムは、A型インフルエンザウィルスに対しては反応停止液原液から105倍希釈までは細胞変性効果がみられ、106倍希釈以上で細胞変性効果を示さなくなった。ネコカリシウィルスに対しては反応停止液原液から104倍希釈までは細胞変性効果がみられ、105倍希釈以上の希釈率で細胞変性効果を示さなくなった。さらに、同様な方法でナフィオン117フィルム比較例5を試験した。結果、A型インフルエンザウィルスに対して溶出液原液では生細胞率が80以下となり、細胞毒性がみられた。また、10倍以上に希釈した場合には細胞毒性はみられず、抗ウィルス性を示した。ネコカリシウィルスに対しての細胞毒性はみられず、溶出液原液で抗ウィルス性を示した。"